(57)【要約】本発明は、多孔質電極の製造方法に関する。電極は、基板に堆積された層を含み、その層は、バインダを含まず、多孔度が３０体積％超え、好ましくは５０体積％未満であり、平均直径が５０ｎｍ未満の細孔を有する。製造方法は、以下を含む：（ａ）平均一次直径Ｄ５０が８０ｎｍ以下の少なくとも１つの材料Ｐのナノ粒子の凝集体又は塊であって、平均直径が８０〜３００ｎｍである凝集体又は塊を含む、コロイド懸濁液を準備し、（ｂ）基板を準備し、（ｃ）多孔質の電極層を、電気泳動、インクジェット、ドクターブレード、ロールコーティング、カーテンコーティング又はディップコーティングによって、ステップ（ａ）で準備した前記コロイド懸濁液から、前記基板に堆積し；（ｄ）ステップ（ｃ）で得た前記層を、好ましくは空気流中で、乾燥し、（ｅ）任意で、プレス及び／又は加熱によって、ステップ（ｄ）で得た多孔質の電極層を固化する。【選択図】図２Ａ
2021523514.tif 000002
【特許請求の範囲】
【請求項１】
多孔質電極の製造方法であって、
前記電極は、基板に堆積された層を含み、
前記層は、バインダを含まず、多孔度が３０体積％超え、好ましくは５０体積％未満であり、平均直径が５０ｎｍ未満の細孔を有し、
（ａ）平均一次直径Ｄ５０が８０ｎｍ以下の、好ましくは５０ｎｍ以下の、少なくとも１つの材料Ｐのナノ粒子の凝集体又は塊であって、平均直径が８０〜３００ｎｍ（好ましくは１００〜２００ｎｍ）である凝集体又は塊を含む、コロイド懸濁液を準備し、
（ｂ）基板を準備し、
（ｃ）多孔質の、好ましくはメソポーラスの、電極層を、電気泳動、インクジェット、ドクターブレード、ロールコーティング、カーテンコーティング又はディップコーティングによって、ステップ（ａ）で準備した前記コロイド懸濁液から、前記基板に堆積し；
（ｄ）ステップ（ｃ）で得た前記層を、好ましくは空気流中で、乾燥し、
（ｅ）任意で、プレス及び／又は加熱によって、ステップ（ｄ）で得た多孔質の、好ましくはメソポーラスの、電極層を固化する、
多孔質電極の製造方法。
【請求項２】
請求項１に記載の多孔質電極の製造方法において、
（ａ１）一次直径Ｄ５０が８０ｎｍ以下の、好ましくは５０ｎｍ以下の、少なくとも１つの材料Ｐのナノ粒子を含むコロイド懸濁液を準備し；
（ａ２）前記コロイド懸濁液に存在する前記ナノ粒子を、平均直径が８０〜３００ｎｍの、好ましくは１００〜２００ｎｍの、粒子の凝集体又は塊を形成するように不安定化し、該不安定化は、好ましくは、塩などの、好ましくはＬｉＯＨなどの、不安定化剤を添加することによって行い；
（ｂ）基板を準備し；
（ｃ）メソポーラス電極層を、電気泳動、インクジェット、ドクターブレード、ロールコーティング、カーテンコーティング又はディップコーティングによって、ステップ（ａ２）で得たナノ粒子の凝集体又は塊を含む前記コロイド懸濁液から、前記基板に堆積し；
（ｄ）前記層を、好ましくは空気流中で、乾燥し；
（ｅ）任意で、プレス及び／又は加熱によって、ステップ（ｄ）で得た多孔質電極層を固化する、
多孔質電極の製造方法。
【請求項３】
請求項１又は２に記載の多孔質電極の製造方法において、
ステップ（ｃ）で得られる堆積物は、厚さが、１０μｍ未満、好ましくは８μｍ未満、より好ましくは１〜６μｍである、多孔質電極の製造方法。
【請求項４】
請求項１〜３のいずれか１項に記載の多孔質電極の製造方法において、
前記ナノ粒子の直径は、１０〜５０ｎｍ、好ましくは１０〜３０ｎｍである、多孔質電極の製造方法。
【請求項５】
請求項１〜４のいずれか１項に記載の多孔質電極の製造方法において、
細孔の平均直径は、２〜８０ｎｍ、好ましくは２〜５０ｎｍ、好ましくは６〜３０ｎｍ、より好ましくは８〜２０ｎｍである、多孔質電極の製造方法。
【請求項６】
請求項１〜５のいずれか１項に記載の多孔質電極の製造方法において、
前記多孔質電極の多孔度は、３５〜５０体積％、好ましくは４０〜５０体積％である、多孔質電極の製造方法。
【請求項７】
請求項１〜６のいずれか１項に記載の多孔質電極の製造方法において、
前記アノードがカソードであり、前記材料Ｐが以下によって形成される群から選択される、多孔質電極の製造方法：
・  酸化物ＬｉＭｎ２Ｏ４、Ｌｉ１＋ｘＭｎ２−ｘＯ４であり０＜ｘ＜０．１５、ＬｉＣｏＯ２、ＬｉＮｉＯ２、ＬｉＭｎ１．５Ｎｉ０．５Ｏ４、ＬｉＭｎ１．５Ｎｉ０．５−ｘＸｘＯ４でありＸはＡｌ、Ｆｅ、Ｃｒ、Ｃｏ、Ｒｈ、Ｎｄ、及びＳｃ、Ｙ、Ｌｕ、Ｌａ、Ｃｅ、Ｐｒ、Ｐｍ、Ｓｍ、Ｅｕ、Ｇｄ、Ｔｂ、Ｄｙ、Ｈｏ、Ｅｒ、Ｔｍ、Ｙｂなどの他の希土類から選択され０＜ｘ＜０．１、ＬｉＭｎ２−ｘＭｘＯ４でありＭ＝Ｅｒ、Ｄｙ、Ｇｄ、Ｔｂ、Ｙｂ、Ａｌ、Ｙ、Ｎｉ、Ｃｏ、Ｔｉ、Ｓｎ、Ａｓ、Ｍｇ又はこれらの化合物の混合物であり０＜ｘ＜０．４、ＬｉＦｅＯ２、ＬｉＭｎ１／３Ｎｉ１／３Ｃｏ１／３Ｏ２、ＬｉＮｉ０．８Ｃｏ０．１５Ａｌ０．０５Ｏ２、ＬｉＡｌｘＭｎ２−ｘＯ４であり０≦ｘ＜０．１５、ＬｉＮｉ１／ｘＣｏ１／ｙＭｎ１／ｚＯ２でありｘ＋ｙ＋ｚ＝１０；
・  リン酸塩ＬｉＦｅＰＯ４、ＬｉＭｎＰＯ４、ＬｉＣｏＰＯ４、ＬｉＮｉＰＯ４、Ｌｉ３Ｖ２（ＰＯ４）３；式ＬｉＭＭ’ＰＯ４のリン酸塩でありＭ及びＭ’（Ｍ≠Ｍ’）がＦｅ、Ｍｎ、Ｎｉ、Ｃｏ、Ｖから選択され；
・  以下のカルコゲニドのすべてのリチウム形態：Ｖ２Ｏ５、Ｖ３Ｏ８、ＴｉＳ２、オキシ硫化チタン（ＴｉＯｙＳｚでありｚ＝２−ｙ且つ０．３≦ｙ≦１）、オキシ硫化タングステン（ＷＯｙＳｚであり０．６＜ｙ＜３且つ０．１＜ｚ＜２）、ＣｕＳ、ＣｕＳ２、好ましくはＬｉｘＶ２Ｏ５であり０＜ｘ≦２、ＬｉｘＶ３Ｏ８であり０＜ｘ≦１．７、ＬｉｘＴｉＳ２であり０＜ｘ≦１、オキシ硫化チタン及びオキシ硫化リチウムＬｉｘＴｉＯｙＳｚでありｚ＝２−ｙ、０．３≦ｙ≦１、ＬｉｘＷＯｙＳｚ、ＬｉｘＣｕＳ、ＬｉｘＣｕＳ２。
【請求項８】
請求項１〜７のいずれか１項に記載の多孔質電極の製造方法において、
前記アノードがアノードであり、前記材料Ｐが以下によって形成される群から選択される、多孔質電極の製造方法：
・  カーボンナノチューブ、グラフェン、グラファイト；
・  リン酸鉄リチウム（一般式ＬｉＦｅＰＯ４のもの）；
・  ケイ素及びスズのオキシ窒化物（一般式ＳｉａＳｎｂＯｙＮｚでありａ＞０、ｂ＞０、ａ＋ｂ≦２、０＜ｙ≦４、０＜ｚ≦３）（ＳｉＴＯＮとも呼ばれる）、特にＳｉＳｎ０．８７Ｏ１．２Ｎ１．７２；同様に、一般式ＳｉａＳｎｂＣｃＯｙＮｚの酸窒化物−炭化物でありａ＞０、ｂ＞０、ａ＋ｂ≦２、０＜ｃ＜１０、０＜ｙ＜２４、０＜ｚ＜１７；
・  以下のタイプの窒化物：ＳｉｘＮｙ（特にｘ＝３且つｙ＝４）、ＳｎｘＮｙ（特にｘ＝３且つｙ＝４）、ＺｎｘＮｙ（特にｘ＝３且つｙ＝２）、Ｌｉ３−ｘＭｘＮ（Ｍ＝Ｃｏの場合は０≦ｘ≦０．５、Ｍ＝Ｎｉの場合は０≦ｘ≦０．６、Ｍ＝Ｃｕの場合は０≦ｘ≦０．３）；Ｓｉ３−ｘＭｘＮ４でありＭ＝Ｃｏ又はＦｅ且つ０≦ｘ≦３，
・  以下の酸化物：ＳｎＯ２、ＳｎＯ、Ｌｉ２ＳｎＯ３、ＳｎＳｉＯ３、ＬｉｘＳｉＯｙ（ｘ＞＝０及び２＞ｙ＞０）、Ｌｉ４Ｔｉ５Ｏ１２、ＴｉＮｂ２Ｏ７、Ｃｏ３Ｏ４、ＳｎＢ０．６Ｐ０．４Ｏ２．９及びＴｉＯ２、
・  ０〜１０重量％の炭素を含む複合酸化物ＴｉＮｂ２Ｏ７であり、好ましくは炭素はグラフェン及びカーボンナノチューブから選択されるもの。
【請求項９】
請求項１〜８のいずれか１項に記載の多孔質電極の製造方法において、
ステップ（ｄ）又はステップ（ｅ）の後に、好ましくは原子層堆積ＡＬＤによって又は溶液中ＣＳＤで化学的に、ステップ（ｆ）中に、電気絶縁材料の層を多孔質層の細孔に及び前記細孔内に、堆積する、多孔質電極の製造方法。
【請求項１０】
請求項９に記載の多孔質電極の製造方法において、
前記電気絶縁材料は、Ａｌ２Ｏ３、ＳｉＯ２、ＺｒＯ２から選択される、多孔質電極の製造方法。
【請求項１１】
請求項１〜８のいずれか１項に記載の多孔質電極の製造方法において、
ステップ（ｄ）の後又はステップ（ｅ）の後に、好ましくはＡＬＤ又はＣＳＤによって、ステップ（ｆ）中に、Ｌｉ３ＰＯ４、Ｌｉ３ＢＯ３、リチウムランタンジルコニウム酸化物、好ましくはＬｉ７Ｌａ３Ｚｒ２Ｏ１２、から選択されるイオン伝導材料の層を、多孔質層の細孔に及び細孔内に、堆積する、多孔質電極の製造方法。
【請求項１２】
請求項１〜１１のいずれか１項に記載の多孔質電極の製造方法の使用であって、
電子的、電気的又は電気技術的デバイス、好ましくはバッテリ、キャパシタ、スーパーキャパシタ、キャパシティ（ｃａｐａｃｉｔｉｅｓ）、抵抗器、インダクタ、トランジスタ、太陽電池から構成される群から選択されるデバイスにおける、多孔質電極の製造のための、使用。
【請求項１３】
請求項１から１１のいずれか１項に記載の多孔質電極の製造方法を実施して、バッテリを製造するバッテリの製造方法。
【請求項１４】
請求項１３に記載のバッテリの製造方法であって、以下のステップを含む、バッテリの製造方法：
（１）平均一次直径Ｄ５０が５０ｎｍ以下である少なくとも１つのカソード材料のナノ粒子の凝集体又は塊を含むコロイド懸濁液を準備し；
（２）平均一次直径Ｄ５０が５０ｎｍ以下である少なくとも１つのアノード材料のナノ粒子の凝集体又は塊を含むコロイド懸濁液を準備し、
（３）少なくとも２つの、好ましくは金属である、平坦な導電基板を準備し、該導電基板は、バッテリの集電体として使用でき、
（４）カソード、アノードの少なくとも１つの層を、ステップ（１）、ステップ（２）でそれぞれ準備した材料のナノ粒子の懸濁液から、ディップコーティング、インクジェット、ドクターブレード、ロールコーティング、カーテンコーティング又は電気泳動により、好ましくはパルス電流定電流電着により、ステップ（３）で準備した前記基板に堆積し、
（５）ステップ（４）で得た層を乾燥し、
（６）任意で、電気絶縁材料の層を、ＡＬＤにより、ステップ（５）におけるカソード及び／又はアノードの層の細孔及び細孔内に堆積し、
（７）電気絶縁材料又はイオン伝導材料又は電気絶縁材料で且つイオン伝導材料でもあり得る、好ましくは多孔質の、好ましくはメソポーラスの、膜を、平均一次直径Ｄ５０が５０ｎｍ以下及び平均直径Ｄ５０が約１００ｎｍの、この凝集体また塊のナノ粒子のコロイド懸濁液から、ステップ（５）及び／又はステップ（６）でそれぞれ得たカソード、アノードの層に、堆積し、
（８）ステップ（７）で得た層を乾燥し、
（９）カソード及びアノードの連続する交互の層を含み、好ましくは横方向に（ｌａｔｅｒａｌｌｙ）オフセットされた積層体を実現し、
（１０）ステップ（８）で得た膜をアノード及びカソードの層に並置するように、且つ、組み立てられた積層体を得るように、ステップ（９）で得たアノード及びカソードの層をホットプレスし、
（１１）ステップ（１０）で得た構造を、リチウムイオン保持相により含浸し、含浸された構造を得る。
【請求項１５】
請求項１３又は１４に記載のバッテリの製造方法において、
ステップ１０及び１１の間に、以下を行う、バッテリの製造方法：
−  組み立てられた積層体に、連続して、交互に、一連の層によって、すなわち、以下を含むシーケンスによって、好ましくはｚシーケンスによって、構成された封止システムを堆積する：
・  組み立てられた積層体に堆積された、好ましくはパリレン、Ｆ型のパリレン、ポリイミド、エポキシ樹脂、シリコーン、ポリアミド及び／又はこれらの混合物から選択される、第１の被覆層、
・  電気絶縁材料で構成され、前記第１の被覆層に原子層堆積によって堆積された、第２の被覆層、
・  このシーケンスは、ｚ≧１でｚ回繰り返すことができ、
−  最後の被覆層は、エポキシ樹脂、ポリエチレンナフタレート（ＰＥＮ）、ポリイミド、ポリアミド、ポリウレタン、シリコーン、ゾルゲルシリカ又は有機シリカから選択される材料から構成され、この連続した層に堆積し、
−  この封止された組み立てられた積層体を、封止システムが前記組み立てられた積層体の６つの面のうちの４つを、好ましくは連続して、覆うように、基本バッテリを得るように、切断面に組み立てられた積層体のアノード及びカソード接続部のそれぞれが露出するように、２つの切断面に沿って切断し、
そして、ステップ１１の後、
−  これらのアノード及びカソード接続部及びその周囲に、連続して、以下を堆積する：
・  グラファイトを充填した材料の第１の層、好ましくはグラファイトを充填したエポキシ樹脂、
・  前記第１の層に堆積する、銅のナノ粒子が充填されたインクから得られた金属銅を含む第２の層、
−  得られた層を、好ましくは、金属銅の層によるカソード及びアノード接続部の被覆を得るように、赤外線フラッシュランプによって、熱処理し、
−  この金属銅の層に及びその周りに連続して、以下を堆積してもよい：
・  最小のコストでバッテリの気密性を確保するために、好ましくは溶融スズ−亜鉛浴に浸漬することによって堆積されるスズ−亜鉛合金の第１の層、及び、
・  電着によって堆積された純粋なスズベースの第２の層、又はスズ−亜鉛合金の前記第１の層に堆積される銀、パラジウム及び銅ベースの合金を含む第２の層。
【請求項１６】
請求項１５に記載のバッテリの製造方法において、
前記アノード及びカソード接続部は、前記積層体の反対側にある、バッテリの製造方法。
【請求項１７】
多孔度が３０体積％超えであり、
平均直径が８０ｎｍ未満、好ましくは５０ｎｍ未満の細孔を有し、
一次粒子直径が３０ｎｍ未満である、多孔質電極であって、
厚さが１００μｍ未満、好ましくは５０μｍ未満、より好ましくは１０μｍ未満であり、バインダを含まない、多孔質電極。
【請求項１８】
請求項１７に記載の多孔質電極であって、
前記細孔は、電解質によって、好ましくは、有機溶媒で又はイオン液体に溶解したものとは異なり得るリチウム塩を含む有機溶媒混合物で希釈されていてもよい、リチウム塩を含むイオン液体などの、リチウムイオン保持相によって、含浸された、多孔質電極。
【請求項１９】
請求項１８に記載の多孔質電極であって、
前記細孔が、少なくとも５０重量％の少なくとも１つのイオン液体を含む、リチウムイオン保持相によって含浸されている、多孔質電極。
【請求項２０】
請求項１〜１１のいずれか１項に記載の多孔質電極の製造方法によって得られる、少なくとも１つの多孔質電極を備える、バッテリ。
【請求項２１】
請求項２０に記載のバッテリであって、
その電極のすべてが、請求項１〜１１のいずれか１項に記載の多孔質電極の製造方法によって得られる多孔質電極である、バッテリ。
【発明の詳細な説明】
【技術分野】
【０００１】
本発明は、電気化学の分野に関し、特に電気化学システム、より具体的には薄層電気化学システムに関する。これは、より正確には、高出力バッテリ（特にリチウムイオンバッテリ）、スーパーキャパシタ、燃料電池及び太陽電池などの電気化学システムで使用できる電極に関する。これは、アノード及びカソードに利用される。本発明は、多孔質電極に関する；それらは液体電解質で含浸され得る。
【０００２】
本発明はまた、電極材料のナノ粒子を実装する、好ましくは薄層としての、そのような多孔質電極を製造する方法、及びそうして得られた電極に関する。本発明はまた、これらの電極の少なくとも１つを備えた電気化学デバイスの製造方法、及びそのようにして得られたデバイスに関する。
【背景技術】
【０００３】
電気エネルギーを貯蔵するための多くの技術がある；特定の利用では、選択はとりわけ電力要請（Ｗで表される）及びエネルギー要請（Ｗｈで表される）による。例えば、比較的短期間で高電力が求められる場合は、キャパシタ又はスーパーキャパシタが優れた解決策となり得る。それらは、絶縁膜によって分離された２つの多孔質電極（ほとんどの場合、良好な電子伝導性を確保するために活性炭で構成されている）で構成されている；電極は、電極の表面に電気エネルギーを貯蔵できる二重電気層を形成する、電解質に浸漬されている。これらのデバイスは、非常に速い充電時間及び放電時間を特徴とする。
【０００４】
電気自動車、携帯電話又はコンピューターで使用される電気エネルギーの貯蔵は、かなり長期間にわたって提供される高電力など、さまざまなニーズを満たさなければならない。リチウムイオンバッテリがしばしば使用される。それらは、正極、電解質及び負極を備える。その動作中、リチウムのイオンは、電解質を介して電極の一方から他方に移動する。バッテリの充電中、ある量のリチウムが、電解質から正極の活物質と反応し、等量のリチウムイオンが、負極の活物質から電解質に挿入され、そのようにして、リチウムイオンの濃度は電解質中で一定に保たれる。電極を形成する材料へのリチウムの挿入は、外部回路を介した負極からの電子の供給によって相殺され、そのようにして、バッテリは電流を供給できる。充電中は、その逆の現象が起こる。
【０００５】
リチウムイオンバッテリの電力密度は、活物質（電極、電解質）の厚さでのリチウムイオンの拡散がかなり遅いこと及び電解質内でリチウムイオンを輸送する時間のせいで、スーパーキャパシタの電力密度よりも全体的に小さい。リチウムイオンバッテリの貯蔵容量は、とりわけその電極、特に電極内に存在する活物質の量に依存し、より小さな程度でそれらの厚さ依存する：密度及び表面が同じである場合、電極が厚いほど、バッテリのエネルギー貯蔵容量は大きくなる。しかし、バッテリの内部抵抗（直列抵抗）は、層の厚さが大きくなると、大きくなる。
【０００６】
従来のリチウムイオンバッテリの性能を超えるために、大きな貯蔵容量及び大きな充放電力を備えた材料が求められている。より正確には、高エネルギー密度、高電力密度及び長寿命（カレンダ期間並びに充電及び放電サイクルの数で表される）を備えたバッテリが望まれている；特定の用途では、低温でも良好に動作するバッテリが求められている（温度が下がるとバッテリ内部の直列抵抗が増加することを知られている）。さらに、バッテリは、貯蔵する可能性のある大量のエネルギーに照らして、誤動作の場合に安全上のリスクがあってはならない；例えば、発火してはならない。最後に、リチウムバッテリのさまざまな構成要素は、安定で且つ安価な方法で、低コストでバッテリを製造できるように選択する必要がある。
【０００７】
有機バインダによって連結されたマイクロメートルサイズの活性電極材料の粒子を使用するリチウムイオンバッテリなどの電気化学セルが知られている。ＷＯ０２／０７５８２６は、メソ構造の電極材料及び有機バインダから構成された、電気化学セル用の電極を開示している。有機バインダは電子絶縁体であるため、電子伝導体である炭素粒子が充填されている。これらの電極は、大きな比表面積での接合を形成するように、電解質で含浸できる三次元メソポーラス構造を有する。電極の三次元構造は、大きな活性表面積を有する従来の電極に固有の電解質中のイオン拡散の問題を克服し、相互接続性及び液体有機電解質の多孔質空間全体への接近を確保することを可能にする。構造の機械的安定性は、メソポーラス電極内の有機バインダによって実質的に与えられる。
【０００８】
有機バインダの存在は、ＷＯ０２／０７５８２６に記載されている電極の本質的な特徴であるが、いくつかの欠点がある。電子伝導性粒子で充填された有機バインダは、熱サイクル中に不具合を引き起こし得る：有機バインダによって互いに結合された電極材料の粒子は、局所的に電気的接触を失う場合があり、その結果、バッテリの直列抵抗が徐々に大きくなる。有機バインダの存在はまた、バッテリの動作温度を制限し、それでも火災の危険性がある。
【０００９】
そして最後に、有機バインダの存在は、特定の製造方法と、特に真空堆積及び／又は高温での堆積をともなう方法と、両立できない場合があるからである。さらに、バインダの存在は、ＡＬＤによって生成したコーティングがコンフォーマルとなること、及び、その役割を果たすこと、すなわち、電極と電解質との間で発生し得るパラサイト反応を防ぐことを、妨げる場合がある。しかし、ＡＬＤによってこれらの堆積を行うと、これらの電極の寿命が長くなり、さらには、電極を含むバッテリの経時的な抵抗において都合がよい。バッテリ内に有機バインダが存在すると、最適な方法での封止が妨げられる。
【００１０】
さらに、リチウムイオンバッテリなどのこれらの電気化学セルでは、通常、５０重量％を超える溶媒を含む電解質を使用する。これには、誤動作の場合の安全上のリスクがある；これらのバッテリは発火する場合がある。
【発明の概要】
【００１１】
本発明は、前述の先行技術の短所の少なくとも一部を克服するためのものである。
【００１２】
より正確には、本発明が解決しようとしている問題は、シンプル、安全、高速、実施が容易、安価であり、有機バインダ及び／又はグラファイトなどの電子導電材料の使用を克服できる、制御された細孔密度を有する多孔質電極を製造する方法を提供することである。
【００１３】
本発明はまた、高いイオン伝導性、安定した機械的構造、良好な熱安定性及び長い寿命を有する安全な多孔質電極を提案することを目的とする。
【００１４】
本発明の別の目的は、信頼性における問題がなく、そして火災の危険のない、高温で作動できるバッテリ用の電極を提案することにある。
【００１５】
本発明の別の目的は、前述の特徴に加え、小さな界面抵抗を有する多孔質電極を提案することにある。
【００１６】
本発明の別の目的は、前述の特徴に加え、イオン液体によって容易に濡らされ且つ含浸され得る多孔質電極を提案することにある。
【００１７】
本発明の別の目的は、パラサイト反応が最小限に抑えられた電解質で含浸させた多孔質電極を提案することにある。
【００１８】
本発明の別の目的は、本発明に係る多孔質電極を備える、バッテリ、キャパシタ、スーパーキャパシタ、太陽電池などの、電子的、電気的又は電気技術的デバイスの製造方法を提供することにある。
【００１９】
本発明のさらに別の目的は、高エネルギー密度を貯蔵でき、非常に大きな電力密度でこのエネルギーを回復でき（特にキャパシタ及びスーパーキャパシタ）、高温に耐性があり、長い寿命を有し、且つ、ＡＬＤによって高温下で堆積されたコーティングによって封止できる、バッテリ、リチウムイオンバッテリセル、キャパシタ、スーパーキャパシタ、太陽電池などのデバイスを提案することにある。
【００２０】
本発明の対象
本発明によれば、この問題は、多孔度が３０体積％を超えの多孔質構造を有する少なくとも１つの電極を使用することによって解決される。非常に好ましくは、この多孔性はメソ多孔性（ｍｅｓｏｐｏｒｏｓｉｔｙ）である。この電極は、電極材料のナノ粒子のコロイド懸濁液からの電気泳動によって堆積できる。好ましくは、それはバインダを含まない。本発明の本質的な特徴によれば、この懸濁液は、ナノ粒子の凝集体（ａｇｇｒｅｇａｔｅｓ）又は塊（ａｇｇｌｏｍｅｒａｔｅｓ）を含む。
【００２１】
本発明の第１の対象は、好ましくは薄層を含む、多孔質電極の製造方法であって、前記電極は、基板に堆積された層を含み、前記層は、バインダを含まず、多孔度が３０体積％超えであり、平均直径が５０ｎｍ未満の細孔を有し、
（ａ）平均一次直径Ｄ５０が８０ｎｍ以下の、好ましくは５０ｎｍ以下の、少なくとも１つの材料Ｐのナノ粒子の凝集体又は塊であって、平均直径が８０〜３００ｎｍ（好ましくは１００〜２００ｎｍ）である凝集体又は塊を含む、コロイド懸濁液を準備し、
（ｂ）基板を準備し、
（ｃ）多孔質の、好ましくはメソポーラスの、電極層を、電気泳動、インクジェットプリント（以下、「インクジェット」という。）、スクレイピング（以下、「ドクターブレード」という。）、ロールコーティング、カーテンコーティング又はディップコーティングによって、ステップ（ａ）で準備した前記コロイド懸濁液から、前記基板に堆積し；
（ｄ）ステップ（ｃ）で得た前記層を、好ましくは空気流中で、乾燥する、
製造方法である。
【００２２】
ステップ（ａ）及び（ｂ）の順序は重要ではない。
【００２３】
ステップ（ｄ）の後に、ステップ（ｅ）を加えてもよい。ステップ（ｅ）は、プレス及び／又は熱処理（すなわち、加熱）によって、ステップ（ｄ）で得た多孔質の、好ましくはメソポーラスの、電極層を固化する。得られる電極の性能を改善するために、ステップ（ｄ）の後に、おそらくプレスステップの前に、熱処理ステップを追加するできる。使用する材料に応じて、この熱処理（すなわち加熱）は、層の質感（ｔｈｅ  ｔｅｘｔｕｒｉｎｇ）を改善し、層の結晶状態を改善し、ナノ粒子の焼結を改善し又は層の基板への付着を改善し得る。凝集したナノ粒子のコロイド懸濁液から得られた多孔質電極層に行う熱処理は、ナノ粒子の塊、すなわちこれらのナノ粒子間の強い結合の生成に、有利にはたらく。熱処理は、圧力を加えると同時に行ってもよい。
【００２４】
有利には、ステップ（ｃ）で、電気泳動による堆積を定常定電流電着（ｓｔａｔｉｏｎａｒｙ  ｇａｌｖａｎｏｓｔａｔｉｃ  ｅｌｅｃｔｒｏｄｅｐｏｓｉｔｉｏｎ）により又はパルスモード定電流電着（ｐｕｌｓｅｄ−ｍｏｄｅ  ｇａｌｖａｎｏｓｔａｔｉｃ  ｅｌｅｃｔｒｏｄｅｐｏｓｉｔｉｏｎ）により行う。有利には、多孔質電極の全体の多孔度は、５０体積％を超えない。有利には、細孔の平均直径は２〜８０ｎｍ、好ましくは２〜５０ｎｍ、好ましくは６〜３０ｎｍ、より好ましくは８〜２０ｎｍである。
【００２５】
実施形態に係る方法では、以下のように行う：
（ａ１）一次直径Ｄ５０が８０ｎｍ以下の、好ましくは５０ｎｍ以下の、少なくとも１つの材料Ｐの、好ましくは単分散の、ナノ粒子を含むコロイド懸濁液を準備し；
（ａ２）前記コロイド懸濁液に存在する、好ましくは単分散の、ナノ粒子を、平均直径が８０〜３００ｎｍの、好ましくは１００〜２００ｎｍの、粒子の凝集体又は塊を形成するように不安定化し、該不安定化は、好ましくは、塩などの、好ましくはＬｉＯＨなどの、不安定化剤を添加することによって行い；
（ｂ）基板を準備し；
（ｃ）多孔質電極層を、電気泳動、インクジェット、ドクターブレード、ロールコーティング、カーテンコーティング又はディップコーティングによって、ステップ（ａ２）で得たナノ粒子の凝集体又は塊を含む前記コロイド懸濁液から、前記基板に堆積し；
（ｄ）前記層を、好ましくは空気流中で、乾燥し、
ステップ（ｄ）の後に、プレス及び／又は熱処理（すなわち、加熱）によって、好ましくは、プレスステップに先行してもよい熱処理によって、得られる電極の性能を改善するために、ステップ（ｄ）で得た多孔質電極層を固化するステップ（ｅ）を加えてもよい。熱処理は、プレスと同時に行ってもよい。
【００２６】
ステップ（ａ１）及び（ｂ）の順序は重要ではない。
【００２７】
有利には、ステップ（ｃ）で、好ましくは電気泳動により得られる、堆積物は、厚さが、１０μｍ未満、好ましくは８μｍ未満、より好ましくは１〜６μｍである。
【００２８】
凝集体又は塊を形成する前記一次ナノ粒子は、好ましくは単分散したもの、すなわち、それらの一次直径の分布の幅が狭いものである。これは、より良好な多孔度の制御を可能にする。有利には、前記ナノ粒子の直径は、１０〜５０ｎｍ、好ましくは１０〜３０ｎｍである。
【００２９】
熱処理により、材料Ｐのナノ粒子の部分的な癒着（ネッキングと呼ばれる現象）が起き、これは、ナノ粒子間の電子の伝導を促進する。ナノ粒子は、この構造変化の駆動力である大きな表面エネルギーを有している；これは、材料の融点よりもはるかに低い温度で、且つ、かなり短い処理時間後に、発生する。このように、リチウムイオンが粒界又はバインダの層によって遅くならない移動度を有する、三次元多孔質構造が形成される。凝集したナノ粒子のこの部分的な癒着は、凝集体の塊への変形を可能にする。熱処理によって引き起こされる塊となったナノ粒子の部分的な癒着は、三次元メソポーラス構造の固化を可能にする。
【００３０】
さらに、イオン伝導も、本発明に係る電極を含浸した電解質によって提供され得る。この構造はまた、層の機械的抵抗が良好である。
【００３１】
懸濁液が十分に精製されていない場合、凝集体、塊は、それぞれ、水熱合成の直後に得ることもできる：懸濁液のイオン強度によって、一次ナノ粒子の凝集、塊ができ、サイズのより大きな粒子の凝集、塊が、それぞれ形成される。
【００３２】
特定の実施形態では、ステップ（ｄ）又はステップ（ｅ）の後に、好ましくは原子層堆積ＡＬＤによって、ステップ（ｆ）中に、電気絶縁材料の層を、多孔質、好ましくはメソポーラスの層の細孔に及び細孔内に、堆積する。この電気絶縁材料は、Ａｌ２Ｏ３、ＳｉＯ２、ＺｒＯ２から選択できる。この被覆コーティングは、通常、１〜５ｎｍの厚さを有する。これにより、多孔質電極層と電解質との間における界面ファラデー反応（ｔｈｅ  ｉｎｔｅｒｆａｃｉａｌ  ｆａｒａｄｉｃ  ｒｅａｃｔｉｏｎｓ）を抑制することが可能になる。これらの層の堆積は、頭字語ＣＳＤ（Ｃｈｅｍｉｃａｌ  Ｓｏｌｕｔｉｏｎ  Ｄｅｐｏｓｉｔｉｏｎ）で知られている、化学溶液による堆積であってもよい。
【００３３】
あるいはこれに代えて、ステップ（ｄ）の後又はステップ（ｅ）の後に、好ましくはＡＬＤ又はＣＳＤによって、ステップ（ｆ）中に、Ｌｉ３ＰＯ４、Ｌｉ３ＢＯ３、リチウムランタンジルコニウム酸化物、好ましくはＬｉ７Ｌａ３Ｚｒ２Ｏ１２、から選択されるイオン伝導材料の層を、多孔質の、好ましくはメソポーラスの、層の、細孔に及び前記細孔内に、堆積する。被覆コーティングの厚さは、典型的には、１〜５ｎｍである。
【００３４】
本発明の別の対象は、リチウムイオンバッテリで使用できる多孔質の、好ましくはメソポーラスの、電極に関する。本発明の別の対象は、多孔度が３０体積％を超え、細孔の平均直径が８０ｎｍ未満、好ましくは５０ｎｍ未満であり、一次粒子の直径が３０ｎｍ未満であり、好ましくは、厚さが１００μｍ未満、好ましくは５０μｍ未満、より好ましくは１０μｍ未満であり、バインダを含まないことを特徴とする、多孔質の、好ましくはメソポーラスの、電極に関する。
【００３５】
有利には、前記の多孔質の、好ましくはメソポーラスの、電極の細孔は、電解質によって、好ましくは、有機溶媒で、若しくはイオン液体に溶解したものとは異なり得るリチウム塩を含む有機溶媒混合物で、希釈されていてもよい、リチウム塩を含むイオン液体などの、又は好ましくはリチウムイオン保持相全体の５０重量％を超える少なくとも１つのイオン液体で希釈された溶媒などの、リチウムイオン保持相によって、含浸されている。
【００３６】
有利には、前記の多孔性の、好ましくはメソポーラスの、電極の細孔は、少なくとも５０重量％の少なくとも１つのイオン液体を含む、リチウムイオン保持相で含浸されている。
【００３７】
本発明の別の対象は、本発明に係る多孔質電極の製造方法を実施して、バッテリを製造する製造方法に関する。
【００３８】
本発明の別の対象は、本発明に係る方法によって得られる少なくとも１つの多孔質電極を備えるバッテリに関する。本発明の別の対象は、そのすべての電極が本発明に係る方法によって得られる多孔質電極である、バッテリに関する。
【図面の簡単な説明】
【００３９】
【図１Ａ】回折図を示す図である。
【図１Ｂ】透過型電子顕微鏡法によって得られた、本発明に係る電極の、電気泳動による堆積に使用される一次ナノ粒子のスナップショットを示す図である。
【図２Ａ】熱処理前のナノ粒子を示し、ネッキング現象を示す図である。
【図２Ｂ】熱処理後のナノ粒子を示し、ネッキング現象を示す図である。
【図３】本発明に係る電極を備えるバッテリを引き出した正面図を概略的に示し、封止システムによって覆われた基本セルの組立物及び終端部を備えるバッテリの構造を示す図である。
【図４】バッテリを引き出した正面図であり、集電体として使用される基板に分散した多孔質電極の詳細ＩＶを拡大して示す図である。
【発明を実施するための形態】
【００４０】
図１及び２は、本発明の実施形態の異なる態様を示すが、その範囲を限定するものではない。
【００４１】
図面で使用されている符号のリスト：
【００４２】
【表１】
2021523514.tif 000003
【００４３】
詳細な説明
１．定義
本明細書の文脈では、粒子サイズはその最大寸法によって定義される。「ナノ粒子」とは、その寸法の少なくとも１つが１００ｎｍ以下であるナノメートルサイズのあらゆる粒子又は物体を指す。
【００４４】
「イオン液体」とは、電気を輸送でき、１００℃未満の溶融温度によってすべての溶融塩とは区別される、あらゆる液体の塩を指す。これらの塩のいくつかは、周辺温度で液体であり、非常に低い温度でも固体とならない。このような塩は「周辺温度でのイオン液体」という。
【００４５】
「メソポーラス材料」とは、その構造内に、サイズがミクロ細孔（幅２ｎｍ未満）及びマクロ細孔（幅５０ｎｍ超え）の中間である、つまり２〜５０ｎｍの、「メソ細孔」と呼ばれる細孔がある、あらゆる固体を指す。この用語は、当業者のための参照としてのＩＵＰＡＣ（国際純正・応用化学連合）によって採用された用語に対応する。したがって、前記で定義されたようなメソ細孔は、ナノ粒子の定義に関してナノメートルの寸法を有するが、「ナノ細孔」という用語はここでは使用しない。メソ細孔のサイズよりも小さいサイズの細孔は、当業者によって「ミクロ細孔」と呼ばれることが知られている。
【００４６】
多孔質の概念（及び前記で開示された用語）の提示は、「Ｔｅｃｈｎｉｑｕｅｓ  ｄｅ  ｌ’Ｉｎｇｅｎｉｅｕｒ」  ｔｒａｉｔｅ  Ａｎａｌｙｓｅ  ｅｔ  Ｃａｒａｃｔｅｒｉｓａｔｉｏｎ，  ｆａｓｃｉｃｕｌｅ  Ｐ  １０５０に掲載された、Ｆ．Ｒｏｕｑｕｅｒｏｌらによる「Ｔｅｘｔｕｒｅ  ｄｅｓ  ｍａｔｅｒｉａｕｘ  ｐｕｌｖｅｒｕｌｅｎｔｓ  ｏｕ  ｐｏｒｅｕｘ」に記載されている；この記事には、多孔度を特定する技術、特にＢＥＴ法についても記載されている。
【００４７】
本発明に関して、「メソポーラス電極」又は「メソポーラス層」は、それぞれ、メソ細孔を有する電極又は層を指す。以下で説明するように、これらの電極又は層では、メソ細孔が総多孔質体積に大きく寄与する；この状態は、以下の説明において「メソポーラス多孔度がＸ体積％を超えるメソポーラス電極又は層」という表現を使用して言及される。
【００４８】
「凝集体（Ａｇｇｒｅｇａｔｅ）」は、ＵＰＡＣの定義によれば、一次粒子が弱く結合した集合体を意味する。ここで、これらの一次粒子は、透過型電子顕微鏡で測定できる直径を有するナノ粒子である。当業者に知られた技術によれば、凝集した一次ナノ粒子の凝集体は、通常、超音波の影響下で、破壊され（すなわち、一次ナノ粒子となり）、液相に懸濁できる。
【００４９】
ＵＰＡＣの定義によれば、「塊（Ａｇｇｌｏｍｅｒａｔｅ）」とは、一次粒子又は凝集体が、強く結合した集合体を意味する。
【００５０】
本発明によれば、多孔質の、好ましくはメソポーラスの、電極層は、電気泳動的によって、ディップコーティングによって、インクジェット又はドクターブレードによって、ロールコーティングによって、カーテンコーティングによって、そしてナノ粒子の凝集体又は塊の懸濁液から、好ましくは、ナノ粒子の塊を含む濃縮懸濁液から、堆積できる。
【００５１】
２．ナノ粒子の懸濁液の調整
本発明の枠組みでは、乾燥ナノ粉末からナノ粒子のこれらの懸濁液を調製しないことが好ましい。それらは、液相で粉末又はナノ粉末の粉砕によって調製できる。本発明の別の実施形態では、ナノ粒子は、沈殿によって直接懸濁液中で調製される。沈殿によるナノ粒子の合成は、単峰性のサイズ分布、すなわち非常にタイトで単分散であり、良好な結晶性及び純度を備えた非常に均質なサイズの一次ナノ粒子を得ることを可能にする。非常に均質なサイズ及び狭い分布のこれらのナノ粒子を使用すると、堆積後に、制御され且つ開口した多孔性を備えた多孔質構造を得ることができる。これらのナノ粒子の堆積後に得られる多孔質構造は、閉じた細孔がほとんどなく、好ましくは全くない。
【００５２】
本発明のより好ましい実施形態では、ナノ粒子は、水熱又はソルボサーマル合成によってそれらの一次サイズで直接調製される；この技術により、「単分散ナノ粒子」と呼ばれるサイズ分布が非常に狭いナノ粒子を得ることができる。これらの非凝集の又は塊でない（ｎｏｎ−ａｇｇｌｏｍｅｒａｔｅｄ）ナノ粉末／ナノ粒子のサイズは、一次サイズと呼ぶ。それは、有利には、１０〜５０ｎｍ、好ましくは１０〜３０ｎｍである；これは、ネッキング現象により、この方法の後のステップ中で、電子伝導及びイオン伝導を伴う相互接続されたメソポーラスネットワークの形成に有利である。
【００５３】
単分散ナノ粒子のこの懸濁液は、ナノ粒子の凝集や塊をも防ぐように、リガンド又は有機安定剤の存在下で生成できる。
【００５４】
単分散ナノ粒子のこの懸濁液は、干渉する可能性のあるすべてのイオンを除去するために精製してもよい。次いで、精製の程度に応じて、特別に処理して、制御された寸法の凝集体又は塊を形成してもよい。より正確には、凝集体又は塊の形成は、特にイオンによって、懸濁液の乾燥抽出物の増加によって、懸濁液の溶媒の変更によって、不安定化剤の添加によって、引き起こされる懸濁液の不安定化から、生じさせてもよい。懸濁液が完全に精製されている場合、それは安定しており、それを不安定にするために、通常は塩の形でイオンを添加する；これらのイオンは、好ましくはリチウムイオン（好ましくはＬｉＯＨの形で添加される）である。
【００５５】
懸濁液が完全に精製されていない場合、凝集体又は塊の形成は、自発的に又は経時変化によって進行し得る。この方法は、精製ステップが少ないためよりシンプルだが、凝集体又は塊のサイズを制御するのがより困難である。本発明に係る電極の製造のための本質的な態様の１つは、電極材料の一次粒子のサイズ及びそれらの凝集又は塊形成の程度を制御することからなる。
【００５６】
ナノ粒子の懸濁液の安定化が塊の形成後に介入する場合、それは塊の形態のままとなる；得られる懸濁液は、メソポーラスの堆積物を生成するために使用できる。
【００５７】
そして、本発明によれば、この凝集体又は塊の懸濁液は、多孔質の、好ましくはメソポーラスの、電極層の、電気泳動堆積、インクジェット、ドクターブレード、ロールコーティング、カーテンコーティング又はディップコーティングによる堆積に使用される。
【００５８】
出願人の観察によれば、ナノ粒子の凝集体又は塊の平均直径は、方法の後のステップ中で８０〜３００ｎｍ（好ましくは１００〜２００ｎｍ）であれば、メソ細孔の平均直径が２〜５０ｎｍである層が得られる。
【００５９】
本発明によれば、多孔質電極層は、電気泳動によって、ディップコーティングによって、インクジェットによって、ロールコーティングによって、カーテンコーティングによって又はドクターブレードによって、ロールコーティングによって、カーテンコーティングによって、そしてこれをナノ粒子の凝集体若しくは塊を含む溶液から、好ましくはナノ粒子の塊を含む濃縮溶液の懸濁液から堆積できる。多孔質電極層は、有利には、ナノ粒子の塊を含む濃縮溶液からディップコーティング法によって堆積される。
【００６０】
電気泳動、ディップコーティング、インクジェット、ロールコーティング、カーテンコーティング又はドクターブレードによるナノ粒子の凝集体又は塊の堆積方法は、シンプル、安全、実装が容易で、工業化が容易であり、これにより均質な最終多孔質層を得ることができる。電気泳動堆積は、大きな表面に速い堆積速度で均一に堆積することを可能にする技術である。特に浸漬、ロール、カーテン又はドクターブレードによるコーティング技術は、電気泳動堆積の技術に関して溶液槽の管理を単純化することを可能にする。インクジェット堆積は、局所的な堆積を可能にする。
【００６１】
ロールコーティング、カーテンコーティング又はドクターブレードにより、厚い層の多孔質電極を、単一ステップの製造で、得ることができる。
【００６２】
３．集電体の性質
本発明に係る多孔質電極を使用するバッテリ内の集電体として使用される基板は、金属であってもよく、例えば、金属箔又は金属化された（すなわち金属層でコーティングされた）ポリマー若しくは非金属箔であってもよい。基板は、チタン、銅、ニッケル又はステンレス鋼から構成された箔から選択されることが好ましい。
【００６３】
金属箔は、特に金、白金、チタン若しくはこれらの金属の少なくとも１つ以上を主に含む合金から選択される、貴金属の層又はＩＴＯタイプの導電性材料の層（拡散バリアとしても機能する利点がある）によってコーティングされていてもよい。
【００６４】
本発明に係る多孔質電極を使用するバッテリでは、多孔質電極を含浸する液体電解質は、集電体と直接接触している。しかしながら、これらの電解質が、カソードに対してまさにアノード電位であり、アノードに対してまさにカソード電位である金属及び分極基板と接触している場合、これらの電解質は、集電体の溶解を誘発し得る。これらのパラサイト反応は、バッテリの寿命を短くし、バッテリの自己放電を加速させ得る。これを防ぐために、すべてのリチウムイオンバッテリのカソードにアルミニウム集電体が使用されている。アルミニウムは、まさにアノード電位でアノード酸化するという特殊性を備えており、その表面に形成される酸化物の層がアルミニウムを溶解から保護する。しかしながら、アルミニウムは６００℃に近い溶融温度を有し、本発明に係るバッテリの製造に使用できない。全固体電極の固化処理（ｔｈｅ  ｃｏｎｓｏｌｉｄａｔｉｏｎ  ｔｒｅａｔｍｅｎｔｓ）は、集電体の溶融につながる。したがって、バッテリの寿命を短くし、その自己放電を加速し得るパラサイト反応を防止するために、チタン製の箔を、カソードにおける集電体として有利に使用する。バッテリの動作中、チタン製の箔はアルミニウムのようにアノード酸化し、その酸化物の層は液体電解質と接触するチタンの溶解のパラサイト反応を防ぐ。さらに、チタンはアルミニウムよりもはるかに高い融点を有するので、本発明に係る全固体電極は、このタイプの箔上に直接作製できる。
【００６５】
これらのしっかりした材料（ｍａｓｓｉｖｅ  ｍａｔｅｒｉａｌｓ）、特にチタン、銅又はニッケルで構成された箔を使用すると、バッテリの電極の切断端部を腐食現象から保護することもできる。
【００６６】
ステンレス鋼も、特に合金元素としてチタン若しくはアルミニウムを含む場合、又は表面に保護酸化物の薄層を有する場合、集電体として使用できる。
【００６７】
卑金属箔など、集電体として使用される他の基板を、保護コーティングで覆って使用してもよく、それらと接触する電解質の存在によって引き起こされるこれらの箔の溶解を防ぐことができる。
【００６８】
これらの卑金属箔は、銅、ニッケル製の箔、又はステンレス鋼製の箔、Ｆｅ−Ｎｉ合金、Ｂｅ−Ｎｉ−Ｃｒ合金、Ｎｉ−Ｃｒ合金若しくはＮｉ−Ｔｉ合金などの金属合金の箔であってもよい。
【００６９】
集電体として使用される基板を保護するために使用できるコーティングは、さまざまな性質のものであってもよい。それは以下のようなものであってもよい：
・  電極と同じ材料の、ゾルゲル法で得られた薄層。この薄層には多孔性がないので、電解質と金属集電体との接触を防ぐことができる；
・  電極と同じ材料の、真空蒸着、特に物理蒸着（ＰＶＤ）又は化学蒸着（ＣＶＤ）によって得られた、薄層、
・  金、チタン、プラチナ、パラジウム、タングステン又はモリブデンの薄い金属層など、欠陥のない高密度の薄い金属層。これらの金属は、良好な伝導特性を有し、その後の電極製造方法での熱処理に耐性があるので、集電体を保護するために使用できる。この層は、特に電気化学、ＰＶＤ、ＣＶＤ、蒸着、ＡＬＤによって形成できる。
【００７０】
・  ＡＬＤ、ＰＶＤ、ＣＶＤによって、又はゾルゲル溶液のインク付けによって堆積された、ダイヤモンドカーボン、グラフィック（ｇｒａｐｈｉｃ）などのカーボンの薄層。これらは、熱処理後にカーボンドープ無機相を得て導電性にできる。
【００７１】
・  酸化物は低電位に還元されるので、カソード基板にのみ堆積されたＩＴＯ（インジウムスズ酸化物）の層などの導電性酸化物の層。
【００７２】
・  窒化物は低電位でリチウムを挿入するので、カソード基板にのみ堆積されたＴｉＮの層などの導電性窒化物の層。
【００７３】
集電体として使用される基板を保護するために使用できるコーティングは、抵抗が大きくなりすぎて、このコーティングに後で堆積される電極の動作を損なわないように、電子伝導性でなければならない。
【００７４】
一般に、バッテリセルの動作に過度の影響を与えないために、電極の動作電位で、基板で測定されるμＡ／ｃｍ２で表される最大溶解電流は、μＡｈ／ｃｍ２で表される電極の表面容量の１０００分の１でなければならない。
【００７５】
４．層の電気泳動堆積
本発明に係る方法は、多孔性の、好ましくはメソポーラスの、電極層の堆積技術として、ナノ粒子の懸濁液の電気泳動を有利に使用した。ナノ粒子の懸濁液から電極層を堆積する方法は、それ自体が知られている（例えば、ＥＰ２７７４１９４Ｂ１を参照）。この基板は、金属、例えば金属箔、又はポリマー箔若しくは金属化された非金属（すなわち、金属の層でコーティングされている）であってもよい。本発明に係る多孔質電極を使用するバッテリ内の集電体として使用される基板は、好ましくは、チタン、銅、ステンレス鋼又はニッケルの箔から選択される。
【００７６】
例えば、厚さ５μｍのステンレス鋼箔を使用してもよい。金属箔は、特に金、白金、チタン又はこれらの金属の少なくとも１つ以上を主に含む合金から選択される貴金属の層、又はＩＴＯタイプの導電性材料の層（拡散バリアとしても機能する利点がある）でコーティングされていてもよい。
【００７７】
特定の実施形態では、金属層に、電極材料の層、好ましくは薄層を堆積する；この堆積物は、非常に薄くなければならない（通常は数十ナノメートル、より一般的には１０〜１００ｎｍである）。それはゾルゲル法によって行ってもよい。例えば、ＬｉＭｎ２Ｏ４の多孔質カソードにＬｉＭｎＯ４を使用してもよい。
【００７８】
電気泳動を行うために、カウンタ電極を懸濁液中に配置し、導電性基板と前記カウンタ電極との間に電圧を印加する。
【００７９】
有利な実施形態では、ナノ粒子の凝集体又は塊の電気泳動堆積は、パルスモード定電流電着によって行う；高周波電流パルスが印加され、これにより、電極の表面での気泡の形成及び堆積中の懸濁液中の電界の変動が防止される。電気泳動によって、好ましくはパルスモード定電流電着によって、そのように堆積された電極層の厚さは、有利には１０μｍ未満、好ましくは８μｍ未満であり、より好ましくは１〜６μｍである。
【００８０】
５．ディップコーティングによる多孔質電極層の堆積
使用するナノ粒子の化学的性質に関係なく、ディップコーティング法及びこれによりナノ粒子の凝集体又は塊を堆積できる。この堆積方法は、使用するナノ粒子がほとんど又はまったく帯電していない場合、好ましい。所望の厚さの層を得るために、ナノ粒子の凝集体又は塊をディップコーティングにより堆積するステップと、それに続く得られる層の乾燥のステップとが、必要なだけ繰り返される。
【００８１】
浸漬／乾燥によるこの一連のコーティング工程は時間がかかるが、浸漬コーティングによる堆積方法は、シンプルで、安全で、実施が容易であり、工業化が容易な方法であり、均質でコンパクトな最終層を得ることを可能にする。
【００８２】
６．堆積した層の処理及び特性
堆積した層は乾燥しなければならず、乾燥は亀裂の形成を引き起こしてはならない。このため、湿度及び温度を制御した状態で行うことが好ましい。
【００８３】
乾燥した層は、プレス及び／又は加熱（熱処理）のステップによって固化できる。本発明の非常に有利な実施形態では、この処理は、凝集体又は塊中、及び隣接する凝集体又は塊の間で、一次ナノ粒子の部分的な癒着をもたらす；この現象は「ネッキング」又は「ネック形成」と呼ばれる。これは、接触している２つの粒子が部分的に癒着し、ネック（縮み（ｓｈｒｉｎｋａｇｅ））で接続されて分離されたままになっていることによって特徴づけられる；これは、図２に示す。リチウムイオン及び電子はこれらのネック内で移動可能であり、粒界に遭遇することなく１つの粒子から別の粒子に拡散できる。ある粒子から別の粒子への電子の伝導を確実にするために、ナノ粒子は一緒に接合される（ｗｅｌｄｅｄ）。このように、強力なイオン移動度及び電子伝導性を備えた相互接続された粒子の３次元ネットワークである；このネットワークには、細孔が、好ましくはメソ細孔が含まれる。
【００８４】
「ネッキング」を得るのに必要な温度は、材料によって異なり；その処理の時間は、ネッキングを引き起こす現象の拡散性に照らして、その温度によって異なる。
【００８５】
熱処理は、リガンド又は残留有機安定剤など、使用されるナノ粒子の懸濁液に存在する可能性のある有機添加剤を除去するためにも利用できる。使用されるナノ粒子の懸濁液がナノ粒子及び溶媒のみを含む場合、すなわち、それがリガンド又は残留有機安定剤を含まない場合、固化のための熱処理は必要ではない。
【００８６】
有利には、乾燥された電極層は、好ましくは固化されて、バインダを含まないが、最大１０重量％の炭素を、特にグラフェン、カーボンブラック又はカーボンナノチューブの形態で含んでいてもよい。
【００８７】
本発明者らは、本発明に係る、多孔質の、好ましくはメソポーラスの、電極の比表面積が非常に大きいため、液体電解質との使用中に、電極と電解質との間でパラサイト反応が起こり得ることを観察した；これらの反応は、少なくとも部分的に不可逆的である。有利な実施形態では、電極の表面を不動態化し、パラサイトの電気化学反応を制限し、さらにはこれらのパラサイト反応をブロックするために、多孔質の、好ましくはメソポーラスの、電極層を覆う、好ましくは欠陥がない、非常に薄い誘電体層（すなわち、電子絶縁体）を設ける。この誘電体層は、有利には、１０−８Ｓ／ｃｍ未満の電子伝導率を有する。有利には、この誘電体層は、多孔質電極層を乾燥させるステップ（ｄ）後又は多孔質電極層の固化のステップ（ｅ）後で且つステップ（ｆ）中に、好ましくは、原子層堆積ＡＬＤの技術によって又は溶液中ＣＳＤで化学的に堆積された、多孔質電極層の細孔及び細孔内に堆積された電気絶縁材料の層であってもよい。有利には、この堆積は、電極と電解質との間の界面を形成する電極の少なくとも１つの面に行われる。この層は、例えば、アルミナＡｌ２Ｏ３、シリカＳｉＯ２又はジルコニアＺｒＯ２で構成されていてもよい。Ｌｉ４Ｔｉ５Ｏ１２は、カソード、又はＬｉ４Ｔｉ５Ｏ１２のように、カソードの動作電圧でリチウムを挿入せず、電子絶縁体として動作するという特性を有する別の材料で、使用し得る。
【００８８】
あるいはこれに代えて、この誘電体層は、有利には１０−８Ｓ／ｃｍ未満の電子伝導率を有するイオン伝導体であってもよい。この材料は、バッテリの動作電圧でリチウムを挿入せず、輸送するためだけに選択しなければならない。有利には、この誘電体層は、多孔質電極層を乾燥させるステップｄ）後又は多孔質電極層を固化するステップｅ）後のステップｆ）中に、好ましくは原子層堆積ＡＬＤの技術によって又は溶液中ＣＳＤで化学的に堆積された、多孔質電極層の細孔及び細孔内に堆積されたイオン伝導性材料の層であってもよい。これには、例えば、Ｌｉ３ＰＯ４、Ｌｉ３ＢＯ３、Ｌｉ７Ｌａ３Ｚｒ２Ｏ１２などのリチウムランタンジルコニウム酸化物（ＬＬＺＯと呼ばれる）を使用できる。これらは、幅広い動作電位を有する。一方、Ｌｉ３ｘＬａ２／３−ｘＴｉＯ３などのリチウムランタンチタン酸化物（略称ＬＬＴＯ）、リン酸リチウムアルミニウムチタン（略称ＬＡＴＰ）、リン酸リチウムアルミニウムゲルマニウム（略称ＬＡＧＰ）は、動作電位の範囲が限られているので、カソードとの接触でのみ使用できる；その範囲を超えると、リチウムを結晶構造に挿入できる。
【００８９】
この堆積は、本発明に係る少なくとも１つの多孔質電極を含むリチウムイオンバッテリの性能をさらに改善する。観察された改善は、実質的に、電解質との界面ファラデー反応の抑制である。これらのパラサイト反応は、温度が高いときにさらに重大である；それらは、容量の可逆的及び／又は不可逆的な損失の原因となる。
【００９０】
非常に有利には、この堆積は、被覆コーティング（コンフォーマル堆積とも呼ばれる）、すなわち、それが適用される基板の原子トポグラフィを忠実に再現する堆積を可能にする技術によって、行われる。そのようなものとして知られているＡＬＤ（原子層堆積）又はＣＳＤ（化学溶液堆積）技術が適している可能性がある。それは、製造後、セパレータ粒子の堆積の前及び／又は後、並びにセルの組み立て前及び／又は後に、電極に行い得る。ＡＬＤによる堆積技術は、周期的な方法によって層ごとに行われ、基板のトポグラフィを真に再現する封止コーティングを行うことを可能にする；それは電極の表面全体に沿う。この被覆コーティングは、通常、１〜５ｎｍの厚さを有する。ＣＳＤによる堆積技術には、基板のトポグラフィを真に再現する封止コーティングを行うことを可能にする；それは電極の表面全体に沿う。この被覆コーティングは、典型的には５ｎｍ未満、好ましくは１〜５ｎｍの厚さを有する。
【００９１】
誘電体ナノ層の、この代替の堆積では、誘電体層が電極層の開口した多孔性を塞ぐのを防ぐために、電極材料の粒子の一次直径Ｄ５０は少なくとも１０ｎｍであることが好ましい。
【００９２】
誘電体層は、いかなる有機バインダも含まない多孔質電極にのみ堆積しなければならない。実際、ＡＬＤによる堆積は、通常１００〜３００℃の温度で行う。この温度では、バインダを形成する有機材料（例えば、インクのテープキャスティングによって生成される電極に含まれるポリマー）が分解するリスクがあり、ＡＬＤ反応器を汚染する。さらに、活性電極材料の粒子と接触する残留ポリマーの存在は、ＡＬＤコーティングが粒子の表面全体を覆うことを妨げる可能性があり、これはその有効性にとって有害である。
【００９３】
例えば、約１．６ｎｍの厚さのアルミナの層が適切である可能性がある。
【００９４】
一般に、電極材料（活物質）のナノ粒子の電気泳動による堆積のステップを利用する本発明による方法は、有機バインダなしで、ナノ粒子が互いに自然に「接合」して、多孔質で剛性のある三次元構造を生成することを可能にする；この多孔質の、好ましくはメソポーラスの、層は、その層の開口した多孔質構造の深さ方向に入るＡＬＤによる表面処理の利用に完全に適している。
【００９５】
ＡＬＤ又はＣＳＤによって誘電体層でコーティングされているかどうかにかかわらず、多孔質の、好ましくはメソポーラスの、電極に、多孔質セパレータとして使用される誘電体材料のナノ粒子の、多孔質の、好ましくはメソポーラスの、層をさらに堆積できる。この材料は、特にシリカ、アルミナ、ジルコニアであってもよい。電極間で使用されるこの多孔質層は、バッテリセルを実施するために、液体電解質などのリチウムイオン保持相により毛細管現象によって含浸される。
【００９６】
リチウムイオン伝導体及び電子絶縁体である固体電解質の層、例えば多孔質セパレータとしてのＬｉ３ＰＯ４を、堆積させてもよい。一実施形態では、粒子サイズ２０ｎｍで２０ｇ／ｌに希釈された、シリカのナノ粒子のコロイド状の単分散懸濁液が使用される（例えば、Ａｌｆａ  Ａｅｓａｒ社の製品）。そして、この懸濁液は、１００ｎｍ程度のサイズの凝集体又は塊が得られるまで、ＬｉＯＨを添加してそのイオン電荷を変更することにより不安定化する。ナノ粒子の凝集体又は塊のこのコロイド懸濁液から、それぞれ１．５μｍの厚さの２つの層が、アノード及びカソードに電気泳動によってそれぞれ生成する。次いで、これらの層を乾燥する。
【００９７】
１．カソードの準備の具体的な態様
本発明に係る電極がカソードである場合、それは、以下から選択されるカソード材料Ｐによって構成されていてもよい：
−  酸化物ＬｉＭｎ２Ｏ４、Ｌｉ１＋ｘＭｎ２−ｘＯ４であり０＜ｘ＜０．１５、ＬｉＣｏＯ２、ＬｉＮｉＯ２、ＬｉＭｎ１．５Ｎｉ０．５Ｏ４、ＬｉＭｎ１．５Ｎｉ０．５−ｘＸｘＯ４でありＸはＡｌ、Ｆｅ、Ｃｒ、Ｃｏ、Ｒｈ、Ｎｄ、及びＳｃ、Ｙ、Ｌｕ、Ｌａ、Ｃｅ、Ｐｒ、Ｐｍ、Ｓｍ、Ｅｕ、Ｇｄ、Ｔｂ、Ｄｙ、Ｈｏ、Ｅｒ、Ｔｍ、Ｙｂなどの他の希土類から選択され０＜ｘ＜０．１、ＬｉＭｎ２−ｘＭｘＯ４でありＭ＝Ｅｒ、Ｄｙ、Ｇｄ、Ｔｂ、Ｙｂ、Ａｌ、Ｙ、Ｎｉ、Ｃｏ、Ｔｉ、Ｓｎ、Ａｓ、Ｍｇ又はこれらの化合物の混合物であり０＜ｘ＜０．４、ＬｉＦｅＯ２、ＬｉＭｎ１／３Ｎｉ１／３Ｃｏ１／３Ｏ、ＬｉＮｉ０．８Ｃｏ０．１５Ａｌ０．０５Ｏ２、ＬｉＡｌｘＭｎ２−ｘＯ４であり０≦ｘ＜０．１５、ＬｉＮｉ１／ｘＣｏ１／ｙＭｎ１／ｚＯ２でありｘ＋ｙ＋ｚ＝１０；
−  リン酸塩ＬｉＦｅＰＯ４、ＬｉＭｎＰＯ４、ＬｉＣｏＰＯ４、ＬｉＮｉＰＯ４、Ｌｉ３Ｖ２（ＰＯ４）３；式ＬｉＭＭ’ＰＯ４のリン酸塩でありＭ及びＭ’（Ｍ≠Ｍ’）がＦｅ、Ｍｎ、Ｎｉ、Ｃｏ、Ｖから選択され；
−  以下のカルコゲニドのすべてのリチウム形態：Ｖ２Ｏ５、Ｖ３Ｏ８、ＴｉＳ２、オキシ硫化チタン（ＴｉＯｙＳｚでありｚ＝２−ｙ且つ０．３≦ｙ≦１）、オキシ硫化タングステン（ＷＯｙＳｚであり０．６＜ｙ＜３且つ０．１＜ｚ＜２）、ＣｕＳ、ＣｕＳ２、好ましくはＬｉｘＶ２Ｏ５であり０＜ｘ≦２、ＬｉｘＶ３Ｏ８であり０＜ｘ≦１．７、ＬｉｘＴｉＳ２であり０＜ｘ≦１、オキシ硫化チタン及びオキシ硫化リチウムＬｉｘＴｉＯｙＳｚでありｚ＝２−ｙ、０．３≦ｙ≦１、ＬｉｘＷＯｙＳｚ、ＬｉｘＣｕＳ、ＬｉｘＣｕＳ２。
【００９８】
２．アノードの準備の具体的な態様
本発明に係る電極がアノードである場合、それは、以下から選択されるアノード材料Ｐによって構成されていてもよい：
−  カーボンナノチューブ、グラフェン、グラファイト；
−  リン酸鉄リチウム（一般式ＬｉＦｅＰＯ４のもの）；
−  ケイ素及びスズのオキシ窒化物（一般式ＳｉａＳｎｂＯｙＮｚでありａ＞０、ｂ＞０、ａ＋ｂ≦２、０＜ｙ≦４、０＜ｚ≦３）（ＳｉＴＯＮとも呼ばれる）、特にＳｉＳｎ０．８７Ｏ１．２Ｎ１．７２；同様に、一般式ＳｉａＳｎｂＣｃＯｙＮｚの酸窒化物−炭化物でありａ＞０、ｂ＞０、ａ＋ｂ≦２、０＜ｃ＜１０、０＜ｙ＜２４、０＜ｚ＜１７；
−  以下のタイプの窒化物：ＳｉｘＮｙ（特にｘ＝３且つｙ＝４）、ＳｎｘＮｙ（特にｘ＝３且つｙ＝４）、ＺｎｘＮｙ（特にｘ＝３且つｙ＝２）、Ｌｉ３−ｘＭｘＮ（Ｍ＝Ｃｏの場合は０≦ｘ≦０．５、Ｍ＝Ｎｉの場合は０≦ｘ≦０．６、Ｍ＝Ｃｕの場合は０≦ｘ≦０．３）；Ｓｉ３−ｘＭｘＮ４でありＭ＝Ｃｏ又はＦｅ且つ０≦ｘ≦３、
−  以下の酸化物：ＳｎＯ２、ＳｎＯ、Ｌｉ２ＳｎＯ３、ＳｎＳｉＯ３、ＬｉｘＳｉＯｙ（ｘ＞＝０及び２＞ｙ＞０）、Ｌｉ４Ｔｉ５Ｏ１２、ＴｉＮｂ２Ｏ７、Ｃｏ３Ｏ４、ＳｎＢ０．６Ｐ０．４Ｏ２．９及びＴｉＯ２、
−  ０〜１０重量％の炭素を含む複合酸化物ＴｉＮｂ２Ｏ７であり、好ましくは炭素はグラフェン及びカーボンナノチューブから選択されるもの。
【００９９】
３．本発明に係る電極を使用するバッテリの製造
本発明に係る多孔質電極は、ＡＬＤ又はＣＳＤによって誘電体層でコーティングされていても、されていなくてもよい。
【０１００】
そして、コーティングされているか又はされていないこれらの電極は、ＡＬＤ又はＣＳＤによって誘電体層によりコーティングされているかどうかにかかわらない各電極の間に、多孔質層が存在するように、セパレータの役割を果たす多孔質層で覆われてもよい。一実施形態では、セパレータの役割を果たすこの多孔質層の製造に使用される材料は、低融点で、電気絶縁性で且つホットプレスのステップ中に電極と接触して安定な、無機材料から選択される。材料が耐熱性であるほど、高温で加熱する必要性が高くなり、特に相互拡散によって電極材料との界面が改質するリスクがある。これは、パラサイト反応を発生させ、その電気化学的特性が界面からより深いところにある同じ材料に見られる特性とは異なる、枯渇層（ｄｅｐｌｅｔｉｏｎ  ｌａｙｅｒｓ）を生成する。
【０１０１】
セパレータの役割を果たす多孔質層の製造に使用される材料は、好ましくは無機物である。特定の実施形態では、セパレータの役割を果たすこの多孔質層の製造に使用される材料は、電気絶縁材料である。それは、好ましくは、Ａｌ２Ｏ３、ＳｉＯ２、ＺｒＯ２から選択し得る。
【０１０２】
あるいはこれに代えて、セパレータの役割を果たすこの多孔質層の製造に使用される材料は、固体電解質などのイオン伝導性材料であってもよい。
【０１０３】
本発明によれば、セパレータの役割を果たす多孔質層の製造に使用される固体電解質材料は、特に、以下より選択してもよい：
・  一般式ＬｉｄＡ１ｘＡ２ｙ（ＴＯ４）ｚのガーネット、ここで、
・  Ａ１は、酸化状態＋ＩＩのカチオン、好ましくはＣａ、Ｍｇ、Ｓｒ、Ｂａ、Ｆｅ、Ｍｎ、Ｚｎ、Ｙ、Ｇｄを表し；そして、
・  Ａ２は、酸化状態＋ＩＩＩのカチオン、好ましくはＡｌ、Ｆｅ、Ｃｒ、Ｇａ、Ｔｉ、Ｌａを表し；そして、
・  （ＴＯ４）は、Ｔが酸化状態＋ＩＶの原子で、酸素原子によって形成される四面体の中心に位置する、アニオンを表し、ＴＯ４は、有利には、ケイ酸又はジルコン酸のアニオンを表し、酸化状態＋ＩＶの元素Ｔは、その全部又は一部がＡｌ、Ｆｅ、Ａｓ、Ｖ、Ｎｂ、Ｉｎ、Ｔａなどの酸化状態＋ＩＩＩ又は＋Ｖの原子で置き換えることができる；
・  ｄは２〜１０、好ましくは３〜９、より好ましくは４〜８である；ｘは２．６〜３．４（好ましくは２．８〜３．２）である；ｙは１．７〜２．３（好ましくは１．９〜２．１）であり、ｚは２．９〜３．１である；
・  ガーネット、好ましくは以下から選択されるもの：Ｌｉ７Ｌａ３Ｚｒ２Ｏ１２；Ｌｉ６Ｌａ２ＢａＴａ２Ｏ１２；Ｌｉ５．５Ｌａ３Ｎｂ１．７５Ｉｎ０．２５Ｏ１２；Ｌｉ５Ｌａ３Ｍ２Ｏ１２であってＭ＝Ｎｂ若しくはＴａ又はこれら２つの化合物の混合物；Ｌｉ７−ｘＢａｘＬａ３−ｘＭ２Ｏ１２であって０≦ｘ≦１且つＭ＝Ｎｂ若しくはＴａ又はこれら２つの化合物の混合物；Ｌｉ７−ｘＬａ３Ｚｒ２−ｘＭｘＯ１２であって０≦ｘ≦２、Ｍ＝Ａｌ、Ｇａ、Ｔａ又はこれらの化合物の２つ若しくは３つの混合物；
・  リン酸リチウム、好ましくは以下から選択されるもの：ＮａＳＩＣＯＮタイプのリン酸リチウム、Ｌｉ３ＰＯ４；ＬｉＰＯ３；「ＬＡＳＰ」で表されるＬｉ３Ａｌ０．４Ｓｃ１．６（ＰＯ４）３、Ｌｉ１．２Ｚｒ１．９Ｃａ０．１（ＰＯ４）３；ＬｉＺｒ２（ＰＯ４）３；Ｌｉ１＋３ｘＺｒ２（Ｐ１−ｘＳｉｘＯ４）３であって１．８＜ｘ＜２．３；Ｌｉ１＋６ｘＺｒ２（Ｐ１−ｘＢｘＯ４）３であって０≦ｘ≦０．２５；Ｌｉ３（Ｓｃ２−ｘＭｘ）（ＰＯ４）３、Ｍ＝Ａｌ若しくはＹ且つ０≦ｘ≦１；Ｌｉ１＋ｘＭｘ（Ｓｃ）２−ｘ（ＰＯ４）３、Ｍ＝Ａｌ、Ｙ、Ｇａ又はこれら３つの化合物の混合物であり且つ０≦ｘ≦０．８；Ｌｉ１＋ｘＭｘ（Ｇａ１−ｙＳｃｙ）２−ｘ（ＰＯ４）３であって０≦ｘ≦０．８；０≦ｙ≦１且つＭ＝Ａｌ若しくはＹ、又はこれら２つの化合物の混合物；Ｌｉ１＋ｘＭｘ（Ｇａ）２−ｘ（ＰＯ４）３であってＭ＝Ａｌ、Ｙ又は２つの化合物の混合物で且つ０≦ｘ≦０．８；「ＬＡＴＰ」で表されるＬｉ１＋ｘＡｌｘＴｉ２−ｘ（ＰＯ４）３であって０≦ｘ≦１、又はＬｉ１＋ｘＡｌｘＧｅ２−ｘ（ＰＯ４）３であって０≦ｘ≦１；又はＬｉ１＋ｘ＋ｚＭｘ（Ｇｅ１−ｙＴｉｙ）２−ｘＳｉｚＰ３−ｚＯ１２、０≦ｘ≦０．８且つ０≦ｙ≦１．０且つ０≦ｚ≦０．６且つＭ＝Ａｌ、Ｇａ若しくはＹ又はこれら２つ若しくは３つの化合物の混合物；Ｌｉ３＋ｙ（Ｓｃ２−ｘＭｘ）ＱｙＰ３−ｙＯ１２であってＭ＝Ａｌ及び／若しくはＹ且つＱ＝Ｓｉ及び／若しくはＳｅ、０≦ｘ≦０．８且つ０≦ｙ≦１；又はＬｉ１＋ｘ＋ｙＭｘＳｃ２−ｘＱｙＰ３−ｙＯ１２、Ｍ＝Ａｌ、Ｙ、Ｇａ又はこれら３つの化合物の混合物、且つＱ＝Ｓｉ及び／若しくはＳｅ、且つ０≦ｘ≦０．８且つ０≦ｙ≦１；又はＬｉ１＋ｘ＋ｙ＋ｚＭｘ（Ｇａ１−ｙＳｃｙ）２−ｘＱｚＰ３−ｚＯ１２であって０≦ｘ≦０．８；０≦ｙ≦１；０≦ｚ≦０．６、Ｍ＝Ａｌ若しくはＹ又はこれら２つの化合物の混合物、且つＱ＝Ｓｉ及び／若しくはＳｅ；又はＬｉ１＋ｘＺｒ２−ｘＢｘ（ＰＯ４）３であって０≦ｘ≦０．２５；又はＬｉ１＋ｘＺｒ２−ｘＣａｘ（ＰＯ４）３であって０≦ｘ≦０．２５；又はＬｉ１＋ｘＭ３ｘＭ２−ｘＰ３Ｏ１２であって０≦ｘ≦１且つＭ３＝Ｃｒ、Ｖ、Ｃａ、Ｂ、Ｍｇ、Ｂｉ及び／若しくはＭｏ、Ｍ＝Ｓｃ、Ｓｎ、Ｚｒ、Ｈｆ、Ｓｅ若しくはＳｉ又はこれらの化合物の混合物；
・  ホウ酸リチウムであって、好ましくは以下から選択されるもの：Ｌｉ３（Ｓｃ２−ｘＭｘ）（ＢＯ３）３であってＭ＝Ａｌ若しくはＹ且つ０≦ｘ≦１；Ｌｉ１＋ｘＭｘ（Ｓｃ）２−ｘ（ＢＯ３）３、Ｍ＝Ａｌ、Ｙ、Ｇａ又はこれら３つの化合物の混合物で且つ０≦ｘ≦０．８；Ｌｉ１＋ｘＭｘ（Ｇａ１−ｙＳｃｙ）２−ｘ（ＢＯ３）３であって０≦ｘ≦０．８；０≦ｙ≦１且つＭ＝Ａｌ若しくはＹ；Ｌｉ１＋ｘＭｘ（Ｇａ）２−ｘ（ＢＯ３）３であってＭ＝Ａｌ、Ｙ又はこれら２つの化合物の混合物で且つ０≦ｘ≦０．８；Ｌｉ３ＢＯ３、Ｌｉ３ＢＯ３−Ｌｉ２ＳＯ４、Ｌｉ３ＢＯ３−Ｌｉ２ＳｉＯ４、Ｌｉ３ＢＯ３−Ｌｉ２ＳｉＯ４−Ｌｉ２ＳＯ４；
・  酸窒化物であって、好ましくはＬｉ３ＰＯ４−ｘＮ２ｘ／３、Ｌｉ４ＳｉＯ４−ｘＮ２ｘ／３、Ｌｉ４ＧｅＯ４−ｘＮ２ｘ／３であって０＜ｘ＜４又はＬｉ３ＢＯ３−ｘＮ２ｘ／３であって０＜ｘ＜３、から選択されるもの；
・  ｘ〜２．８且つ２ｙ＋３ｚ〜７．８且つ０．１６≦ｚ≦０．４であるＬｉｘＰＯｙＮｚで表されるリチウム酸窒化物及びリンに基づく、「ＬｉＰＯＮ」と呼ばれる、リチウム化合物、特にＬｉ２．９ＰＯ３．３Ｎ０．４６、また、化合物ＬｉｗＰＯｘＮｙＳｚであって２ｘ＋３ｙ＋２ｚ＝５＝ｗ又はＬｉｗＰＯｘＮｙＳｚであって３．２≦ｘ≦３．８、０．１３≦ｙ≦０．４、０≦ｚ≦０．２、２．９≦ｗ≦３．３の化合物、又はＬｉｔＰｘＡｌｙＯｕＮｖＳｗの形式の化合物であって、５ｘ＋３ｙ＝５、２ｕ＋３ｖ＋２ｗ＝５＋ｔ、２．９≦ｔ≦３．３、０．８４≦ｘ≦０．９４、０．０９４≦ｙ≦０．２６、３．２≦ｕ≦３．８、０．１３≦ｖ≦０．４６、０≦ｗ≦０．２；
・  リチウムリン又はホウ素酸窒化物に基づく、それぞれ「ＬｉＰＯＮ」及び「ＬＩＢＯＮ」と呼ばれる材料であって、また、ケイ素、硫黄、ジルコニウム、アルミニウム、又はアルミニウム、ホウ素、硫黄及び／若しくはケイ素の組み合わせを、並びにリチウムリン酸窒化物に基づく材料の場合はホウ素を、含み得る材料、
・  「ＬｉＳｉＰＯＮ」と呼ばれる、リチウム、リン及びケイ素の酸窒化物に基づくリチウム化合物、特にＬｉ１．９Ｓｉ０．２８Ｐ１．０Ｏ１．１Ｎ１．０；
・  ＬｉＢＯＮ、ＬｉＢＳＯ、ＬｉＳｉＰＯＮ、ＬｉＳＯＮ、チオ（ｔｈｉｏ）−ＬｉＳｉＣＯＮ、ＬｉＰＯＮＢタイプのリチウム酸窒化物（Ｂ、Ｐ及びＳはそれぞれホウ素、リン及び硫黄を表す）；
・  （１−ｘ）ＬｉＢＯ２−ｘＬｉ２ＳＯ４であって０．４≦ｘ≦０．８である、ＬｉＢＳＯタイプのリチウム酸窒化物；
・  リチウム酸化物であって好ましくは以下より選択されるもの：Ｌｉ７Ｌａ３Ｚｒ２Ｏ１２又はＬｉ５＋ｘＬａ３（Ｚｒｘ、Ａ２−ｘ）Ｏ１２であってＡ＝Ｓｃ、Ｙ、Ａｌ、Ｇａ且つ１．４≦ｘ≦２、又はＬｉ０．３５Ｌａ０．５５ＴｉＯ３又はＬｉ３ｘＬａ２／３−ｘＴｉＯ３であって０≦ｘ≦０．１６（ＬＬＴＯ）；
・  ケイ酸塩、好ましくはＬｉ２Ｓｉ２Ｏ５、Ｌｉ２ＳｉＯ３、Ｌｉ２Ｓｉ２Ｏ６、ＬｉＡｌＳｉＯ４、Ｌｉ４ＳｉＯ４、ＬｉＡｌＳｉ２Ｏ６から選択されるもの；
・  以下より選択されるアンチペロブスカイトタイプの固体電解質：Ｌｉ３ＯＡであって、Ａはハロゲン原子又はハロゲン原子の混合物であって、好ましくはＦ、Ｃｌ、Ｂｒ、Ｉから選択される元素の少なくとも１つ又はそれらの２つ若しくは３つ若しくは４つの混合物；Ｌｉ（３−ｘ）Ｍｘ／２ＯＡ、０＜ｘ≦３、Ｍは二価の金属、好ましくは元素Ｍｇ、Ｃａ、Ｂａ、Ｓｒの少なくとも１つ又はこれらの元素の２つ若しくは３つ若しくは４つの混合物、Ａはハロゲン原子又はハロゲン原子の混合物であって、好ましくは元素Ｆ、Ｃｌ、Ｂｒ、Ｉの少なくとも１つ又はこれらの元素のうちの２つ若しくは３つ若しくは４つの混合物；Ｌｉ（３−ｘ）Ｍ３ｘ／３ＯＡであって０≦ｘ≦３、Ｍ３は三価の金属、Ａはハロゲン原子又はハロゲン原子の混合物であって、好ましくは元素Ｆ、Ｃｌ、Ｂｒ、Ｉの少なくとも１つ又はこれらの元素の２つ若しくは３つ若しくは４つの混合物；又はＬｉＣＯＸｚＹ（１−ｚ）であって、Ｘ及びＹはＡに関して前述したようなハロゲン原子、且つ０≦ｚ≦１、
・  化合物Ｌａ０．５１Ｌｉ０．３４Ｔｉ２．９４、Ｌｉ３．４Ｖ０．４Ｇｅ０．６Ｏ４、Ｌｉ２Ｏ−Ｎｂ２Ｏ５、ＬｉＡｌＧａＳＰＯ４；
・  Ｌｉ２ＣＯ３、Ｂ２Ｏ３、Ｌｉ２Ｏ、Ａｌ（ＰＯ３）３ＬｉＦ、Ｐ２Ｓ３、Ｌｉ２Ｓ、Ｌｉ３Ｎ、Ｌｉ１４Ｚｎ（ＧｅＯ４）４、Ｌｉ３．６Ｇｅ０．６Ｖ０．４Ｏ４、ＬｉＴｉ２（ＰＯ４）３、Ｌｉ３．２５Ｇｅ０．２５Ｐ０．２５Ｓ４、Ｌｉ１．３Ａｌ０．３Ｔｉ１．７（ＰＯ４）３、Ｌｉ１＋ｘＡｌｘＭ２−ｘ（ＰＯ４）３（Ｍ＝Ｇｅ、Ｔｉ及び／又はＨｆ且つ０＜ｘ＜１）、Ｌｉ１＋ｘ＋ｙＡｌｘＴｉ２−ｘＳｉｙＰ３−ｙＯ１２（０≦ｘ≦１且つ０≦ｙ≦１）に基づく配合物。
【０１０４】
有利には、セパレータの役割を果たす多孔質層は、それらの支持体上の電極層と同じ方法で、電気泳動によって、ディップコーティングによって、インクジェットによって又はドクターブレードによって、ロールコーティングによって、カーテンコーティングによって、ナノ粒子の懸濁液から堆積させ得る。
【０１０５】
好ましくは、本発明に係る電極は、セパレータの役割を果たす多孔質層で覆われ、次いで、これらの多孔質層が接触するように積層される。
【０１０６】
次いで、好ましくは多孔質層で覆われた薄層のカソード及びアノードが交互に連続して含まれるこの積層体は、真空ホットプレスされる。ここで、本発明に係る少なくとも１つのアノード又はカソードがこの積層体で使用されるものとする。組み立てを可能にする積層体のホットプレス中に適用される圧力及び温度は、特に、積層体を構成する材料の性質、並びに電極及びセパレータの役割を果たす多孔質層に使用される一次粒子のサイズに依存する。
【０１０７】
有利には、積層体は、０．５〜３ＭＰａの、好ましくは約１．５ＭＰａの、圧力下に置き、次いで、吸引して乾燥する。これにより、乾燥中に積層体を維持することが可能になる。次いで、プレスプラテンを、好ましくは毎秒数℃の速度で４５０℃の設定温度まで、加熱する。次いで、４５０℃で、積層体の組み立てを可能にする圧力で、好ましくは４５ＭＰａで１分間、積層体を熱圧縮し、次いで、このシステムを周辺温度まで冷却する。
【０１０８】
組み立てが実行されると、１つ又は複数の組み立てられたセルから構成された剛性の多層システムが得られる。
【０１０９】
有利な実施形態では、非常に薄い誘電体層（すなわち、電子絶縁体）が、この熱圧縮された積層体に設けられ、積層体は、好ましくは欠陥がなく、被覆される。これにより、アノード１２、カソード２２及び／又は多孔質層１３、２３のすべての表面の、単一の処理による被覆が可能となり、この被覆は、非常に薄い誘電体層（すなわち、電子絶縁体）を備えたセパレータの役割を果たし、好ましくは欠陥がない。この処理は、電極の表面を不動態化することに加え、メソポーラス構造からなる近接可能な表面、すなわち、電解質と接触する層となる表面のみの被覆を可能にする。
【０１１０】
この堆積は、本発明に係る少なくとも１つの多孔質電極を含むリチウムイオンバッテリの性能を改善する。見られた改善は、実質的には、電解質及び電極間の界面でのファラデー反応の抑制である。
【０１１１】
非常に有利には、この堆積は、被覆コーティング（コンフォーマル堆積とも呼ばれる）、すなわち、それが適用される基板の原子トポグラフィを忠実に再現する堆積を可能にする技術によって行う。そのようなものとして知られているＡＬＤ（原子層堆積）又はＣＳＤ（化学溶液堆積）技術が適切である可能性がある。ＡＬＤ及びＣＳＤによるこれらの堆積技術により、電極の表面全体に沿うコーティングが可能になる。この被覆コーティングは、典型的には５ｎｍ未満、好ましくは１〜５ｎｍの厚さを有する。
【０１１２】
本発明に係る電極を備えるバッテリの、有機材料を含まない全固体の構造は、高温に耐性があり、ＡＬＤによる堆積方法と相性がよい。
【０１１３】
この積層体の近接可能な表面を保護及び不動態化するための、熱圧縮された積層体に設けられる誘電体層は、例えば、シリカ、ジルコニア、アルミナＡｌ２Ｏ３であってもよい。この誘電体層はまた、有利には１０−８Ｓ／ｃｍ未満の電子伝導率を有する、イオン伝導体であってもよい。この材料は、バッテリの動作電圧でリチウムを挿入せず、輸送のみ行うように選択しなければならない。これには、例えば、Ｌｉ３ＰＯ４、Ｌｉ３ＢＯ３、Ｌｉ７Ｌａ３Ｚｒ２Ｏ１２などのリチウムランタンジルコニウム酸化物（ＬＬＺＯと呼ばれる）を使用し得る。これらは、動作電位の範囲が広い。
【０１１４】
しかし、図４に示されるように、熱圧縮された積層体にＡＬＤ又はＣＳＤによって形成される誘電体層６２，６３は、多孔質堆積物の表面及び集電体の表面の一部のみを覆う。
【０１１５】
５ｎｍ未満の厚さの熱圧縮された積層体にＡＬＤ又はＣＳＤによって形成された誘電体層は、電子の通過を妨げない。電極が部分的に焼結されると、電子は電極材料の粒子間の接合部（ネッキング）を通過する。メソポーラス堆積物と基板との間の「接合」領域６０は、誘電体層によって覆われていない。
【０１１６】
ＡＬＤ又はＣＳＤによって形成される誘電体層は、細孔６１の自由表面（ｔｈｅ  ｆｒｅｅ  ｓｕｒｆａｃｅｓ）、特に電極２２及び基板２１の近接可能な表面のみを覆う。
【０１１７】
この誘電体層を形成するために使用する材料は、溶解の電気化学反応を妨げるのに特に効果的である。さらに、ＡＬＤ又はＣＳＤによって形成される絶縁体の堆積は、腐食に対する保護が必要な場合に、特に効果的である。それらはもちろん、厚さが薄いが、欠陥なしで完全に覆う。
【０１１８】
誘電体層は、多層構造を構成する薄膜の積層体から形成され得る。これらの薄膜は、多層及び多材料構造を形成するために、異なる化学的性質のものであってもよい。さらに、誘電体層の腐食に対する性能は、それが薄膜の積層体から構成される場合、好ましくは、多層及び多材料構造を形成する薄膜の積層体から構成される場合、さらに良好である。例えば、２ｎｍのＡｌ２Ｏ３の膜及び２ｎｍのＺｒＯ２の膜を含む誘電体層は、４ｎｍのＡｌ２Ｏ３の単一の膜を含む誘電体層よりも効果的である。
【０１１９】
誘電体層は、それが厚く及び／又は多層構造であるかどうかにかかわらず、電子の通過を損なうことなく、液体電解質の使用によって引き起こされる腐食から基板を完全に保護することを可能にする。
【０１２０】
界面では、電子ではなくリチウムイオンのみが通過する必要がある。Ｌｉ３ＰＯ４などのイオン伝導性の絶縁体は、バッテリの動作に影響を与えることなく、より厚い、好ましくは１〜５ｎｍの誘電体層として使用できる。多層構造を有する誘電体層はまた、ＡＬＤ又はＣＳＤによって堆積でき、好ましくは１〜５ｎｍの厚さの固体電解質などのイオン伝導性の絶縁材料である、熱圧縮された積層体に堆積された第１の層と、この第１の層に堆積され、イオン及び電子絶縁材料の、厚さが、理想的には、バッテリの抵抗を過度に大きくしないように、１ｎｍ未満の非常に薄い、第２の層とを備える。
【０１２１】
次いで、誘電体層でコーティングされているかどうかにかかわらず、この組立物に、リチウムイオン保持相を、好ましくは電解液中で、含浸させてもよい。
【０１２２】
４．組み立てられたバッテリの含浸、より具体的には電極の層及びバッテリのセパレータの含浸
ホットプレスによってバッテリを構成する積層体の組み立てが完了すると、これはリチウムイオン保持相により含浸され得る。この相は、有機溶媒又は有機溶媒の混合物に溶解された、及び／又は少なくとも１つのリチウム塩を含むポリマーに溶解された、及び／又は少なくとも１つのリチウム塩を含むイオン液体（すなわち、溶融リチウム塩）に溶解された、リチウム塩によって構成された溶液であってもよい。この相は、これらの成分の混合物から構成された溶液でもあってもよい。本発明者らは、本発明に係る多孔質電極が、単純な毛細管現象によって液相を吸収することができることを見出した。この全く予想外の効果は、本発明に係る、多孔質の、好ましくはメソポーラスの、電極の堆積に特有である；細孔の平均直径Ｄ５０が２〜８０ｎｍ、好ましくは２〜５０ｎｍ、好ましくは６〜３０ｎｍ、好ましくは８〜２０ｎｍである場合に特に有利である。この組立物の細孔は、好ましくはそれがセラミック材料から構成されている場合、イオン液体、イオン液体の混合物又は有機溶媒で希釈された若しくは有機溶剤の混合物で希釈された少なくとも５０重量％の少なくとも１つのイオン液体を含む溶液によって容易に濡らすことができる。その細孔は、リチウムイオン保持相によって、すなわち、有機溶媒又はイオン液体に溶解したものとは異なっていてもよいリチウム塩を含む有機溶媒の混合物で希釈されていてもよい、リチウム塩を含むイオン液体などの、電解質によって、含浸される。
【０１２３】
含浸は、アノード若しくはカソードのいずれか又は両方に対して同時に行ってもよい。
【０１２４】
本発明の有利な実施形態では、多孔質の、好ましくはメソポーラスの、電極の多孔度は、３０体積％超えであり、細孔の平均直径Ｄ５０は８０ｎｍ未満、好ましくは５０ｎｍ未満であり、粒子の一次直径は３０ｎｍ未満である。その厚さは、有利には、１００μｍ未満、５０μｍ未満、１０μｍ未満であり、バッテリの最終的な厚さを小さくするために、好ましくは２．５〜４．５μｍである。バインダは含まれない。
【０１２５】
有利には、多孔質電極は、好ましくは薄層であり、３５〜５０体積％、より好ましくは４０〜５０体積％の多孔度を有する；それは好ましくはメソポーラスである。
【０１２６】
本発明の有利な実施形態では、セパレータの役割を果たす多孔質層は、多孔度が３０体積％超えであり、平均直径Ｄ５０が５０ｎｍ未満の細孔を有する。セパレータの役割を果たすこの多孔質層は、その細孔内の単純な毛細管現象によってリチウムイオン保持相などの液相を吸収できる。この効果は、メソ細孔の平均直径Ｄ５０が２〜５０ｎｍ、好ましくは６〜３０ｎｍ、好ましくは８〜２０ｎｍである場合に特に有利である。その厚さは有利には１０ｎｍ未満である。これはバインダを含まない。有利には、セパレータの役割を果たす多孔質層の多孔度は、３５〜５０体積％、より好ましくは４０〜５０体積％である；それは好ましくはメソポーラスである。
【０１２７】
細孔に、好ましくはメソ細孔に、「ナノ制限（ｎａｎｏｃｏｎｆｉｎｅｄ）」又は「ナノトラップ」された液体は、もはや出てくることができない。これは、ここで「メソポーラス構造での吸収」と呼ばれる現象（リチウムイオンバッテリの文脈では文献に記載されていないようである）と関連しており、セルを真空に置いても出てくることができない。その場合、バッテリは準固体（ｑｕａｓｉ−ｓｏｌｉｄ）と見なされる。
【０１２８】
リチウムイオン保持相は、リチウム塩を含むイオン液体であってもよく、有機溶媒又はイオン液体に溶解されたものとは異なっていてもよいリチウム塩を含む有機溶媒の混合物で希釈されていてもよい。
【０１２９】
イオン液体は、アニオンを伴うカチオンを含む；このアニオン及びこのカチオンは、イオン液体が蓄電池の動作温度範囲で液体状態になるように選択される。イオン液体は、熱安定性が高く、可燃性が低く、不揮発性であり、毒性が少なく且つ電極材料として使用できる材料であるセラミックの濡れ性が良い、という長所がある。驚くべきことに、リチウムイオン保持相に含まれるイオン液体の重量パーセントは、５０％超え、好ましくは６０％超え、より好ましくは７０％超えであってもよく、これは、従来のリチウムイオンバッテリとは反対である。従来のものは、電解質中のイオン液体の重量パーセントは、バッテリが放電の際に大きな容量及び高い電圧を維持し、且つサイクルで良好な安定性を維持するために、５０重量％未満でなければならない。出願ＵＳ２０１０／２０９７８３Ａ１に示されているように、５０重量％を超えると、従来技術のバッテリの容量は小さくなる。これは、従来技術のバッテリの電解質内のポリマーバインダの存在によって説明できる。これらのバインダはイオン液体によってわずかに濡らされており、リチウムイオン保持相内のイオン伝導が不十分になり、バッテリの容量の低下を引き起こす。
【０１３０】
本発明に係る多孔質電極を使用するバッテリは、好ましくは、バインダを含まない。このため、これらのバッテリは、バッテリの最終容量を減少させることなく、少なくとも１つのイオン液体の５０重量％を超えるリチウムイオン保持相を使用できる。
【０１３１】
リチウムイオン保持相は、いくつかのイオン液体の混合物を含んでいてもよい。
【０１３２】
有利には、イオン液体は、１−エチル−３−メチルイミダゾリウム（ＥＭＩ＋とも呼ばれる）タイプ及び／又はｎ−プロピル−ｎ−メチルピロリジニウム（ＰＹＲ１３＋とも呼ばれる）及び／又はｎ−ブチル−ｎ−メチルピロリジニウム（ＰＹＲ１４＋とも呼ばれる）であってもよく、ビス（トリフルオロメタンスルホニル）イミド（ＴＦＳＩ−）及び／又はビス（フルオロスルホニル）イミド（ＦＳＩ−）タイプのアニオンを伴っていてもよい。電解質を形成するために、ＬｉＴＦＳＩなどのリチウム塩を、溶媒として使用されるイオン液体又はγ−ブチロラクトンなどの溶媒に溶解してもよい。γ−ブチロラクトンは、イオン液体の結晶化を防ぎ、イオン液体の温度での、特に低温での、動作範囲をより広くする。
【０１３３】
リチウムイオン保持相は、ＰＹＲ１４ＴＦＳＩ及びＬｉＴＦＳＩを含む電解液であってもよい；これらの略語は、以下で定義される。
【０１３４】
有利には、多孔質アノード又はカソードがリン酸リチウムを含む場合、リチウムイオン保持相は、ＬｉＢＨ４、又は、ＬｉＢＨ４とＬｉＣｌ、ＬｉＩ及びＬｉＢｒから選択される１つ以上の化合物との混合物などの固体電解質を含む。ＬｉＢＨ４はリチウムの優れた導体であり、融点が低いため、特に浸漬することにより、多孔質電極の含浸が容易になる。ＬｉＢＨ４は非常に還元力が強いため、電解質としてはほとんど使用されない。多孔質のリン酸リチウム電極の表面に保護膜を使用することで、ＬｉＢＨ４による、電極材料の、特にカソード材料の、還元を防ぎ、電極の劣化を防ぐ。
【０１３５】
有利には、リチウムイオン保持相は、少なくとも１つのイオン液体、好ましくは周辺温度での少なくとも１つのイオン液体、例えば、γ−ブチロラクトンなどの、少なくとも１つの溶媒で希釈されていてもよいＰＹＲ１４ＴＦＳＩなど、を含む。
【０１３６】
有利には、リチウムイオン保持相は、１０〜４０重量％の溶媒、好ましくは３０〜４０重量％の溶媒、より好ましくは３０〜４０重量％のγ−ブチロラクトンを含む。
【０１３７】
有利には、リチウムイオン保持相は、５０重量％超えの少なくとも１つのイオン液体及び５０％未満の溶媒を含み、これは、リチウムイオンを保持するそのような相を含むバッテリの故障の場合における安全性及び発火のリスクを抑制する。
【０１３８】
有利には、リチウムイオン保持相は、以下を含む：
−  ３０〜４０重量％の溶媒、好ましくは３０〜４０重量％のγ−ブチロラクトン、及び、
−  ５０重量％超えの少なくとも１つのイオン液体、好ましくは５０重量％超えのＰＹＲ１４ＴＦＳＩ。
【０１３９】
リチウムイオン保持相は、ＰＹＲ１４ＴＦＳＩ、ＬｉＴＦＳＩ及びγ−ブチロラクトンを含む電解液、好ましくは、約９０重量％のＰＹＲ１４ＴＦＳＩ、０．７ＭのＬｉＴＦＳＩ及び１０重量％のγ−ブチロラクトンを含む電解液であってもよい。
【０１４０】
リチウムイオンを保持する液相による含浸後、組立物を、好ましくは、Ｎ２カーテン（ａ  ｃｕｒｔａｉｎ  ｏｆ  Ｎ２）によって乾燥し、これによって、少なくとも１つの、好ましくはいくつかの、各々が本発明に係る電極を有する電気化学セルを備える、リチウムイオンバッテリを得る。
【０１４１】
以下、Ｌｉ３Ａｌ０，４Ｓｃ１，６（ＰＯ４）３を主成分とした固体電解質ベースのセパレータを備えたバッテリの実施について説明する。Ｌｉ３Ａｌ０．４Ｓｃ１．６（ＰＯ４）３のメソポーラス層でコーティングされたメソポーラスカソード層（ＬｉＭｎ２Ｏ４）、及び、同じくＬｉ３Ａｌ０，４Ｓｃ１，６（ＰＯ４）のメソポーラス層でコーティングされたメソポーラスアノード層（Ｌｉ４Ｔｉ５Ｏ１２）が生成される。
【０１４２】
電解質材料のナノ粒子の懸濁液は、熱水的に調製され、これにより結晶性が良好なナノ粒子を直接得られる。電解質層は、電気泳動、インクジェット、ドクターブレード、ロールコーティング、カーテンコーティング又はディップコーティングにより、前述のカソード層及び／又はアノード層に、事前にＡＬＤによって堆積された誘電体層によってコーティングされているかどうかにかかわらず、堆積される。組み立ては、不活性雰囲気下で、３００〜５００℃、好ましくは３５０〜４５０℃、及び５０〜１００ＭＰａの圧力、例えば３５０℃及び１００ＭＰａでの、ホットプレスにより、行う。
【０１４３】
次いで、完全に固体で剛性があり、有機材料を含まないこのセルを、リチウムイオン伝導性の液体電解質に浸漬することによって含浸する。開口した多孔性及びサイズの小さな細孔（５０ｎｍ未満）により、セル全体（メソポーラスのＬｉ３Ａｌ０．４Ｓｃ１．６（ＰＯ４）３で構成されたセパレータ及び電極）への含浸は、毛細管現象によって行う。液体電解質は、例えば、非プロトン性溶媒に溶解したＬｉＰＦ６若しくはＬｉＢＦ４又はリチウム塩を含むイオン液体であってもよい。イオン液体と有機電解質とを混合してもよい。例えば、ＥＣ／ＤＭＣに溶解された５０重量％のＬｉＰＦ６を、ＬｉＴＦＳＩ：ＰＹＲ１４ＴＦＳＩが１：９モルのタイプの、リチウム塩を含むイオン液体と混合してもよい。例えば、ＬｉＴＦＳＩ：ＰＹＲ１３ＦＳＩ：ＰＹＲ１４ＴＦＳＩ（２：９：９のモル比）の混合物のように、低温ではたらくイオン液体の混合物を使用してもよい。
【０１４４】
ＥＣは、炭酸エチレンの一般的な略語である（ＣＡＳ番号：９６−４９−１）。ＤＭＣは、炭酸ジメチルの一般的な略語である（ＣＡＳ番号：６１６−３８−６）。ＬＩＴＦＳＩは、リチウムビストリフルオロメタンスルホンイミド（ＣＡＳ番号：９００７６−６５−６）の一般的な略語である。ＰＹＲ１３ＦＳＩは、Ｎ−プロピル−Ｎ−メチルピロリジニウムビス（フルオロスルホニル）イミドの一般的な略語である。ＰＹＲ１４ＴＦＳＩは、１−ブチル−１−メチルピロリジニウムビス（トリフルオロメタンスルホニル）イミドの一般的な略語である。
【０１４５】
本発明に係るリチウムイオンバッテリの製造の他の例を示す。この方法は、以下のステップを含む：
（１）平均一次直径Ｄ５０が５０ｎｍ以下である少なくとも１つのカソード材料のナノ粒子の凝集体又は塊を含むコロイド懸濁液を準備し；
（２）平均一次直径Ｄ５０が５０ｎｍ以下である少なくとも１つのアノード材料のナノ粒子の凝集体又は塊を含むコロイド懸濁液を準備し、
（３）少なくとも２つの、好ましくは金属である、平坦な導電基板を準備し、該導電基板は、バッテリの集電体として使用でき、
（４）カソード、アノードの少なくとも１つの層を、ステップ（１）、ステップ（２）でそれぞれ準備した材料のナノ粒子の懸濁液から、ディップコーティング、インクジェット、ドクターブレード、ロールコーティング、カーテンコーティング又は電気泳動により、好ましくはパルス電流定電流電着により、ステップ（３）で準備した前記基板に堆積し、
（５）ステップ（４）で得た層を乾燥し、
（６）任意で、電気絶縁材料の層を、ＡＬＤにより、ステップ（５）におけるカソード及び／又はアノードの層の細孔及び細孔内に堆積し、
（７）電気絶縁材料又はイオン伝導材料又は電気絶縁材料でイオン伝導材料でもあり得る、好ましくは多孔質の、好ましくはメソポーラスの、膜を、平均一次直径Ｄ５０が５０ｎｍ以下及び平均直径Ｄ５０が約１００ｎｍの、この凝集体また塊のナノ粒子のコロイド懸濁液から、ステップ（５）及び／又はステップ（６）でそれぞれ得たカソード、アノードの層に、堆積し、
（８）ステップ（７）で得た層を乾燥し、
（９）カソード及びアノードの連続する交互の層を含み、好ましくは横方向に（ｌａｔｅｒａｌｌｙ）オフセットされた積層体を実現し、
（１０）ステップ（８）で得た膜をアノード及びカソードの層に並置するように、且つ、組み立てられた積層体を得るように、ステップ（９）で得たアノード及びカソードの層をホットプレスし、
（１１）任意で、ステップ（１０）で得た熱圧縮された積層体に、電気絶縁材料の層をＡＬＤにより堆積し、
（１２）ステップ（１０）で得た構造を、リチウムイオン保持相により含浸し、含浸された構造を、好ましくはセルを、得る。
【０１４６】
ステップ（１）、（２）及び（３）の順序は重要ではない。
【０１４７】
このようにして、非常に高い電力密度を有するリチウムイオンバッテリセルが得られる。メソ細孔における「ナノ制限」又は「ナノラップ」された液体は、前述のように、もはや出てくることができない；その場合、バッテリは準固体と見なされる。
【０１４８】
ステップ（６）でこの堆積を実行するよりも、ステップ（１０）で得られる熱圧縮された積層体（すなわち、熱で組み立てられた積層体（ｔｈｅｒｍｏ−ａｓｓｅｍｂｌｙ  ｓｔａｃｋ））に電子絶縁材料の層をＡＬＤによって堆積することが好ましい；各電極を個別に堆積するよりも、熱圧縮された積層体に電子絶縁材料の層をＡＬＤで堆積する方が、簡単である。
【０１４９】
以下、低温での使用に適したリチウムイオンバッテリの製造について説明する。前述のように、バッテリの直列抵抗は温度が下がると大きくなる。全固体リチウムイオンバッテリ（例えば、特許出願ＷＯ２０１３／０６４７８１又はＷＯ２０１３／０６４７７９に記載されているように）の場合、温度が７℃下がると、電解質のイオン伝導度は約半分に低下する。この問題を解決するために、本発明に係るバッテリでは、メソポーラス電極を使用し、多孔質の、好ましくはメソポーラスの、層が、好ましくはリチウムイオンを含むイオン液体である電解質によって含浸されており、セパレータの役割を果たす；イオン液体は、適切な有機溶媒を加えることで希釈できる。例えば、ＥＣ／ＤＭＣ中のＬｉＰＦ６の５０重量％の混合物をＬｉＴＦＳＩ：ＰＹＲ１４ＴＦＳＩが１：９ｍｏｌであるものと使用するか、又は９０重量％のＰＹＲ１４ＴＦＳＩ、０．７ＭのＬｉＴＦＳＩ及び１０重量％のγ−ブチロラクトンを含む電解液を使用してもよい。含浸は、ステップ（１１）の後に、前述のように、セパレータの役割を果たす多孔質層で覆われたカソード及びアノードの層が交互に連続する積層体の組み立て後に行う。
【０１５０】
例えば、アノード若しくはカソードのいずれか又は好ましくは両方の、電極の堆積は、平均直径Ｄ５０が５０ｎｍ以下の一次ナノ粒子から得られた、平均直径Ｄ５０が約１００ｎｍのナノ粒子の凝集体又は塊を用いて行い得る；各電極の厚さは約４μｍである。
【０１５１】
本発明に係る方法は、多孔質の又はメソポーラスの電極の製造に、特に、厚さ約５０μｍ又は１００μｍの薄層又はより厚い層として、電子的、電気的又は電気技術的デバイスにおいて、好ましくは以下によって形成される群から選択されるデバイスにおいて使用できる：バッテリ、キャパシタ、スーパーキャパシタ、キャパシタ、抵抗器、インダクタンス、トランジスタ、太陽電池。
【０１５２】
５．封止
誘電体層で覆われている又は覆われていない、リチウムイオン保持相で含浸されていてもよい、１つ又は複数の組み立てられたセルによって構成された、バッテリ又は組立物、、多層の剛体システムは、周辺空気から確実に保護するために適切な方法で封止しなければならない。封止システム３０は、少なくとも１つの層を含み、好ましくは、いくつかの層の積層体である。封止システム３０が単層で構成されている場合、それは、ＡＬＤによって堆積されるか、又はパリレン及び／若しくはポリイミドで構成されていなければならない。これらの封止層は、化学的に安定で、高温に耐性があり、周辺空気が不透過でなければならない（バリア層）。特許出願ＷＯ２０１７／１１５０３２、ＷＯ２０１６／００１５８４、ＷＯ２０１６／００１５８８又はＷＯ２０１４／１３１９９７に記載されている方法の１つを利用してもよい。好ましくは、前記少なくとも１つの封止層が前記バッテリの６つの面のうちの４つを覆い、バッテリの他の２つの面は、終端部によって覆われる。
【０１５３】
有利には、バッテリ又は組立物は、いくつかの層の積層体、すなわち、以下を含む、シーケンス、好ましくはｚシーケンス（ｚ  ｓｅｑｕｅｎｃｅｓ）によって形成された、封止システム３０で覆われていてもよい。
【０１５４】
−  アノード及びカソードの箔の積層体に堆積された、好ましくはパリレン、Ｆ型のパリレン、ポリイミド、エポキシ樹脂、シリコーン、ポリアミド及び／又はこれらの混合物から選択される、第１の被覆層、
−  電気絶縁材料で構成され、前記第１の被覆層に原子層堆積によって堆積された、第２の被覆層、
このシーケンスは、ｚ≧１でｚ回繰り返し得る。この多層シーケンスにはバリア効果がある。封止システムのシーケンスが繰り返されるほど、このバリア効果はより大きくなる。それは、堆積された薄層が多数あるのと同様に効果が大きい。
【０１５５】
有利には、第１の被覆層は、例えばシリコーン（例えば、ヘキサメチルジシロキサン（ＨＭＤＳＯ）からの含浸又はプラズマアシスト化学気相堆積によって堆積される）、又はエポキシ樹脂、又はポリイミド、ポリアミド、又はポリパラキシリレン（より一般的にはパリレンとして知られている）、好ましくはポリイミド及び／又はパリレンベース、で構成されたポリマー層である。この第１の被覆層は、バッテリの、影響を受けやすい要素をその周辺環境から保護することを可能にする。前記第１の被覆層の厚さは、好ましくは、０．５〜３μｍである。
【０１５６】
有利には、第１の被覆層は、Ｃ型のパリレン、Ｄ型のパリレン、Ｎ型のパリレン（ＣＡＳ  １６３３−２２−３）、Ｆ型のパリレン又はＣ、Ｄ、Ｎ及び／若しくはＦ型のパリレンの混合物であってもよい。パリレン（ポリパラキシリレン又はポリ（ｐ−キシリレン）とも呼ばれる）は、誘電性の透明な半結晶性材料であり、高い熱力学的安定性、溶剤に対する高い耐性及び非常に低い透過性を備えている。パリレンは、外部環境からバッテリを保護できるバリア特性も備えている。この第１の被覆層がＦ型のパリレンから構成されていると、バッテリの保護は強化される。化学蒸着技術（ＣＶＤ）により真空蒸着してもよい。この第１の封止層は、有利には、化学蒸着技術（ＣＶＤ）によって表面に堆積されたガス状モノマーの凝縮から得られ、それによって、積層体の近接可能なすべての表面の、コンフォーマルで薄く均一な被覆が可能となる。それによって、その動作中のバッテリの体積の変化を追跡することを可能にし、その弾性特性によってバッテリの特定の切断を容易にする。この第１の封止層の厚さは、２〜１０μｍ、好ましくは２〜５μｍであり、より好ましくは約３μｍである。それは、積層体の近接可能なすべての表面を覆い、これらの近接可能な表面の細孔への近接をその表面でのみ閉じ、基板の化学的性質を均一にすることを可能にする。第１の被覆層は、堆積されたポリマーのサイズが大きすぎて積層体の細孔には入ることができないので、バッテリ又は組立物の細孔には入らない。
【０１５７】
この第１の被覆層は、有利には、剛性である；柔軟な表面と見なすことはできない。したがって、封止は積層体上で直接実行でき、コーティングは近接可能なすべての細孔に浸透できる。ここで、本発明に係る電極及び／又は電解質の細孔にバインダがないために、バッテリは真空処理を行うことができることに留意されたい。
【０１５８】
一実施形態では、パリレンＣの層、パリレンＤの層、パリレンＮの層（ＣＡＳ  １６３３−２２−３）又はパリレンＣ、Ｄ及び／若しくはＮの混合物を含む層などの、パリレンから構成された第１の層を堆積する。パリレン（ポリパラキシリレン又はポリ（ｐ−キシリレン）とも呼ばれる）は、誘電性の透明な半結晶性材料であり、高い熱力学的安定性、溶剤に対する優れた耐性及び非常に低い透過性を備えている。
【０１５９】
パリレンのこの層は、バッテリの、影響を受けやすい要素を、その周辺環境から保護できる。この保護は、この第１の封止層がパリレンＮから構成されていると、強化される。しかしながら、本発明者らは、この第１の層がパリレンベースである場合、酸素の存在下で十分な安定性がないことを観察した。この第１の層がポリイミドベースである場合、特に水の存在下では、シール性が十分でない。これらの理由により、第１の層をコーティングする第２の層を堆積する。
【０１６０】
有利には、電気絶縁材料、好ましくは無機物で構成される第２の被覆層は、この第１の層に原子層堆積（ＡＬＤ）などのコンフォーマルな堆積技術によって堆積できる。したがって、第１の被覆層で、好ましくはパリレン及び／又はポリイミドの第１の層で、事前に被覆された、積層体の近接可能なすべての表面に、コンフォーマルな被覆が得られる；この第２の層は、好ましくは無機層である。
【０１６１】
ＡＬＤによって堆積された層の成長は、基板の性質に影響される。化学的性質の異なる様々な領域を有する基板上にＡＬＤによって堆積された層は、不均一な成長を示し、この第２の保護層の完全性が失われる可能性がある。
【０１６２】
ＡＬＤによる堆積技術は、非常に粗い表面を、全体的に隙間なく且つコンフォーマルに被覆するのに特に適している。それらは、例えば穴のない層（「ピンホールフリー」と呼ばれる層）などの、欠陥のない（ｄｅｆｅｃｔ−ｆｒｅｅ）、非常に優れたバリア性を示す、コンフォーマルな層を実現することを可能にする。それらのＷＶＴＲ係数は非常に小さい。ＷＶＴＲ係数（水蒸気透過率）により、封止システムの蒸気に対する浸透性を評価できる。ＷＶＴＲ係数が小さいほど、封止システムはより気密性が高くなる。例えば、ＡＬＤによって堆積された厚さ１００ｎｍのＡｌ２Ｏ３の層は、蒸気の透過性が０．０００３４ｇ／ｍ２ｄである。第２の被覆層は、セラミック材料、ガラス質材料又は例えば、Ａｌ２Ｏ３タイプの、窒化物の、リン酸塩の、酸窒化物の若しくはシロキサンの、酸化物の形態であるガラスセラミック材料で構成されていてもよい。この第２の被覆層は、２００ｎｍ未満、好ましくは５〜２００ｎｍ、より好ましくは１０〜１００ｎｍ、１０〜５０ｎｍ、さらにより好ましくは約５０ｎｍの厚さを有する。原子層堆積（ＡＬＤ）などの、コンフォーマルな堆積技術が好ましい。
【０１６３】
ＡＬＤによって第１のポリマー層に堆積されたこの第２の被覆層は、一方では構造の気密性を確保すること、すなわち構造内部の水の移動を防止すること、他方では第１の被覆層を、好ましくはパリレン及び／又はポリイミド、好ましくはＦ型のパリレンを、その劣化を防ぐために、周辺環境から、特に空気及び湿度から、熱への暴露から、保護することを可能にする。この第２の層は、封止されたバッテリの寿命を長くする。
【０１６４】
しかし、ＡＬＤによって堆積されたこれらの層は、機械的に非常に脆弱で、保護の役割を確実にするために剛性の支持面が必要である。柔軟な表面に脆弱な層が堆積すると、亀裂が形成され、この保護層の完全性が失われる。
【０１６５】
有利には、バッテリセルの外部環境からの保護を強化するために、第２の被覆層又は前述したようないくつかの層の積層体によって構成された封止システム３０に、すなわち、封止システムのシーケンスに、好ましくはｚ≧１であるｚシーケンスに、第３の被覆層を堆積する。典型的には、この第３の層は、ポリマーから、例えばシリコーン（例えば、ヘキサメチルジシロキサン（ＨＭＤＳＯ）からの含浸又はプラズマアシスト化学蒸着によって堆積されたもの）、又はエポキシ樹脂、又はポリイミド、又はパリレンから構成されている。
【０１６６】
さらに、封止システムは、多層封止システムを形成するために、好ましくは厚さ約３μｍの、パリレン及び／又はポリイミドと、前述のようにＡＬＤによってコンフォーマルに堆積された有機層などの電気絶縁材料から構成された層とが、交互に連続する層を、含んでいてもよい。封止の性能を向上させるために、封止システムは、好ましくは約３μｍの厚さの、パリレン及び／又はポリイミドの第１の層と、第１層にＡＬＤによってコンフォーマルに堆積され、電気絶縁材料から、好ましくは無機層から、構成された、第２の層と、第２の層に堆積され、好ましくは厚さ約３μｍの、パリレン及び／又はポリイミドの第３の層と、第３の層にＡＬＤによってコンフォーマルに堆積された電気絶縁材料から構成された第４の層とを含んでいてもよい。
【０１６７】
次いで、封止システムのこのシーケンスにより、好ましくはｚシーケンスにより、このように封止されたバッテリ又は組立物は、このように封止された積層体を機械的に保護するために、そして任意で美的側面を提供するために、最後の被覆層で被覆してもよい。この最後の被覆層は、バッテリを保護し且つその寿命を長くする。有利には、この最後の被覆層はまた、高温に耐性があるように選択され、後の使用の際にバッテリを保護するのに十分な機械的耐性を有する。有利には、この最後の被覆層の厚さは、１〜５０μｍである。理想的には、この最後の被覆層の厚さは約１０〜１５μｍであり、このような厚さの範囲により、バッテリを機械的損傷から保護できる。
【０１６８】
有利には、バッテリセルの外部環境からの保護を強化し、機械的損傷から保護するために、最後の被覆層は、前述したようないくつかの層の積層体によって構成された封止システムに、すなわち、封止システムのシーケンスに、好ましくはｚ≧１のｚシーケンスに、好ましくは厚さ約３μｍでありＡＬＤによってコンフォーマルに堆積された無機層の、好ましくはパリレン又はポリイミドのこの交互に連続した層に、堆積される。この最後の封止層は、好ましくは、約１０〜１５μｍの厚さを有する。
【０１６９】
この最後の被覆層は、好ましくは、エポキシ樹脂、ポリエチレンナフタレート（ＰＥＮ）、ポリイミド、ポリアミド、ポリウレタン、シリコーン、ゾルゲルシリカ又は有機シリカを主成分とする。有利には、この最後の被覆層は、浸漬によって堆積される。典型的には、この最後の層は、ポリマーから、例えばシリコーン（例えば、ヘキサメチルジシロキサン（ＨＭＤＳＯ）からの浸漬又はプラズマアシスト化学蒸着によって堆積されたもの）、又はエポキシ樹脂、又はポリイミド、又はパリレンから、構成されている。例えば、バッテリを機械的損傷から保護するために、シリコーンの層（典型的には厚さ約１５μｍ）を、インジェクションによって堆積してもよい。このような材料の選択は、それが高温に耐性があるため、ガラス転移を起こすことなく電子基板に溶接することでバッテリを簡単に組み立てることができるという事実による。有利には、バッテリの封止は、積層体の６つの面のうちの４つに行う。封止層は積層体の周囲を囲み、残りの部分の周辺空気からの保護は、終端部により得られる層によって与えられる。
【０１７０】
封止のステップの後、このように封止された積層体は、次いで、切断面で切断することで、バッテリのアノード及びカソード接続部５０が切断面のそれぞれに露出した、ユニットバッテリコンポーネントが得られる。それによって、封止システム３０は、前記バッテリの６つの面のうちの４つを、好ましくは連続的に、覆い、バッテリの他の２つの面は、後に終端部４０によって覆われる。このシステムは溶接せずに組み立てることができる。
【０１７１】
有利な実施形態では、このように封止され及び切断された積層体は、無水雰囲気中で、有機溶媒、又は、本出願のパラグラフ１０に示されているように、イオン液体に溶解されたものとは異なっていてもよいリチウム塩を含む有機溶媒混合物で希釈されていてもよい、リチウム塩を含むイオン液体などのリチウムイオン保持相によって含浸され得る。含浸は、有機溶媒又はイオン液体に溶解されたものとは異なっていてもよいリチウム塩を含む有機溶媒混合物で希釈されていてもよい、リチウム塩を含むイオン液体などの電解液に浸漬して行ってもよい。イオン液体は、毛細管現象によって細孔の即座に入る。
【０１７２】
バッテリの封止、切断及び場合によって含浸の、ステップ後、終端部４０が加えられ、バッテリの適切な動作に必要な電気接点が設けられる。
【０１７３】
６．終端部
有利には、バッテリは、カソード、アノードのそれぞれにおいて、集電体が現れる終端部４０を備える。好ましくは、アノード接続部及びカソード接続部は、積層体において反対側にある。
【０１７４】
これらの接続部５０及びその周辺に、終端システム４０（ａ  ｔｅｒｍｉｎａｔｉｏｎ  ｓｙｓｔｅｍ）を堆積する。接続部は、当業者に知られているプラズマ堆積技術を使用して、好ましくはＡＬＤによって並びに／又は銀が充填された導電性エポキシ樹脂及び／若しくはスズの溶融浴に浸漬することによって、金属化できる。好ましくは、終端部は、ＡＬＤによって堆積された、好ましくは金属の、第１の薄い導電性の被覆層と、この第１の層に堆積された銀が充填された第２のエポキシ樹脂層と、この第２の層に堆積されたスズベースの第３の層とを連続して含む、積層体から構成されている。ＡＬＤによって堆積された第１の導電層は、バッテリのその領域を湿気から保護するために使用される。ＡＬＤによって堆積されるこの第１の導電層は任意である。それは、終端部でのＷＶＴＲを小さくすることにより、バッテリのカレンダ寿命を長くできる。この第１の薄い被覆層は、特に金属又は金属窒化物ベースであってもよい。銀を充填したエポキシ樹脂から構成された第２の層は、電気回路が熱及び／又は振動のストレスにさらされたときに電気的接触を壊すことなく、接続部に「柔軟性」を与えることを可能にする。
【０１７５】
スズベースの第３の金属化された層は、そのコンポーネントの接合性を確保するために使用される。
【０１７６】
他の実施形態では、この第３の層は、異なる材料の２つの層から構成され得る。第１の層が銀を充填したエポキシ樹脂の層と接触する。この層はニッケルから、電解蒸着によって形成される。このニッケルの層は熱バリアとして使用され、再溶融することにより、コンポーネントの残りの部分を組み立てステップ中の拡散から保護する。このニッケルの層に堆積された最後の層もまた、金属化層であり、再溶融することにより界面を組立物との相性をよくするために、好ましくはスズから構成されている。このスズの層は、溶融スズ浴に浸漬するか又は電着することによって、堆積できる；これらの技術は、そのように知られている。
【０１７７】
マイクロ配線（ｍｉｃｒｏ−ｗｉｒｉｎｇ）による銅トラック上の特定の組立物では、銅製の最後の金属化層が必要になる場合がある。このような層は、スズの代わりに電着によって実現できる。
【０１７８】
他の実施形態では、終端部４０は、銀が充填されたエポキシ樹脂で構成された層と、第１の層に堆積されたスズ又はニッケルベースの第２の層とを連続して含む積層体から構成されていてもよい。
【０１７９】
他の実施形態では、終端部４０は、銀が充填されたエポキシ樹脂の層などの導電性の層と、第１の層に堆積されたニッケルベースの第２の層と、スズ又は銅ベースの第３の層とを連続して含む積層体から構成されていてもよい。
【０１８０】
好ましい実施形態では、終端部４０は、それぞれ、非限定的な方法による、銀が充填されたエポキシ樹脂などの導電性ポリマー層、ニッケル層及びスズ層の、異なる層から構成されていてもよい。
【０１８１】
他の好ましい実施形態では、終端部４０は、カソード及びアノード接続部の端部において、グラファイトが充填された材料、好ましくはグラファイトが充填されたエポキシ樹脂、から構成された第１の層と、第１の層に堆積された銅のナノ粒子が充填されたインクから得られた金属銅を含む第２の層とを連続的に含む第１の積層体から、構成されている。そして、この終端部の第１の積層体は、金属銅の層によるカソード及びアノード接続部の被覆が得られるように、赤外線フラッシュランプによって焼結される。
【０１８２】
バッテリの最終的な用途によれば、終端部は、さらに、終端部の第１の積層体に配置された第２の積層体を含み得る。これは、最小のコストでバッテリの気密性を確保するための、好ましくは溶融スズ−亜鉛浴に浸漬することによって、堆積された、スズ−亜鉛合金の第１の層と、電着によって堆積された純粋なスズベースの第２の層又は第２の積層体のこの第１の層に堆積された、銀、パラジウム及び銅ベースの合金を含む第２の層とを連続して含む。
【０１８３】
終端部により、バッテリの端部の各々で、正及び負の電気接続部を交互に取ることができる。これらの終端部４０は、バッテリの異なる要素間に並列の電気接続部を生成することを可能にする。このために、カソード接続部５０のみが一方の端部に出て、アノード接続部５０はもう一方の端部で利用可能である。有利には、アノード及びカソード接続部５０は、積層体の反対側にある。
【０１８４】
有利には、本発明に係るリチウムイオンバッテリを製造する方法のステップ（１１）の後、以下を行う：
−  以下を、含侵された構造に、交互に連続して堆積する：
・  前記バッテリにおける、パリレン及び／又はポリイミドの少なくとも１つの第１の層、
・  パリレン及び／又はポリイミドの前記第１層における、ＡＬＤ（原子層堆積）による電気絶縁材料で構成された少なくとも１つの第２の層、
・  そして、少なくとも１つの第１の層と少なくとも１つの第２の層との交互の連続に、好ましくはシリコーン、エポキシ樹脂又はポリイミド又はパリレンから構成された、バッテリを機械的損傷から保護することを可能にする層を堆積し、バッテリの封止システムを形成し、
−  このように封止された含浸構造を、２つの切断面に沿って切断し、アノード及びカソード接続部をバッテリの切断面のそれぞれに露出させ、封止システムが前記バッテリの６つの面のうちの４つを、好ましくは連続的に、覆う、基本バッテリが得られ、
−  以下を、これらのアノード接続部及びカソード接続部とその周囲に連続して堆積する：
・  任意で、好ましくはＡＬＤによって堆積される第１の導電層、
・  第１の導電層に堆積される、銀が充填されたエポキシ樹脂ベースの第２の層、及び、
・  第２層に堆積されるニッケルベースの第３の層、及び、
・  第３層に堆積されるスズ又は銅ベースの第４の層。
【０１８５】
他の好ましい実施形態では、リチウムイオンバッテリは、以下のステップを含む方法によって本発明にしたがい製造される。
（１）ａ）平均一次直径Ｄ５０が５０ｎｍ以下である少なくとも１つのカソード材料のナノ粒子の凝集体又は塊を含むコロイド懸濁液を準備する；
ｂ）平均一次直径Ｄ５０が５０ｎｍ以下である少なくとも１つのアノード材料のナノ粒子の凝集体又は塊を含むコロイド懸濁液を準備し；
ｃ）少なくとも２つの平坦な、好ましくは金属の、導電性基板を準備し、該導電性基板は、バッテリの集電体として使用でき、
（２）ディップコーティング、インクジェット、ドクターブレード、ロールコーティング、カーテンコーティング又は電気泳動により、好ましくはパルス電流定電流電着により、ステップ（１）、ステップ（２）でそれぞれ準備した材料のナノ粒子の懸濁液から、ステップ（１）で準備した前記基板に、カソード、アノードそれぞれの少なくとも１つの層を堆積し、
（３）ステップ（２）で得られた層を乾燥し、
（４）任意で、ステップ（３）において、カソード及び／又はアノードの層の細孔及び細孔内に電気絶縁材料の層をＡＬＤにより堆積し、
（５）好ましくは電気泳動、インクジェット、ドクターブレード、ロールコーティング、カーテンコーティング又はディップコーティングにより、平均一次直径Ｄ５０が５０ｎｍ以下で平均直径Ｄ５０が約１００ｎｍであるこの凝集体又は塊の材料のナノ粒子のコロイド懸濁液から、それぞれステップ（３）及び／又はステップ（４）で得られたカソード、アノードの層に、好ましくは多孔質の、より好ましくはメソポーラスの、電気絶縁材料又はイオン伝導性又は電気伝導性材料でありイオン伝導性であってもよい、膜を堆積し、
（６）ステップ（５）で得た層を乾燥し、
（７）好ましくは横方向にオフセットされた、カソード及びアノードの層が交互に連続した積層体を実現し、
（８）ステップ（６）で得られた膜をアノード及びカソードの層に並置するように、そして、組み立てられた積層体を得るように、ステップ（７）で得られたアノード及びカソードの層をホットプレスし、
（９）任意で、組み立てられた積層体の細孔及び細孔内に、電気絶縁材料の層をＡＬＤにより堆積する。
【０１８６】
ステップ（ａ１）、（１ｂ）及び（１ｃ）の順序は重要ではない。
【０１８７】
ステップ（４）でこの堆積を行うよりも、ステップ（８）で得られた組み立てられた積層体に電子絶縁材料の層をＡＬＤによって堆積する方が好ましい；各電極で個別に堆積するよりも、熱的に組み立てられた又は熱圧縮された積層体に電子絶縁材料の層をＡＬＤによって堆積する方が、よりシンプルである。
【０１８８】
本発明に係る、リチウムイオンバッテリの製造方法のステップ（８）の後又はステップ（９）の後、以下を行う：
−  組み立てられた積層体に、連続して、交互に、一連の層によって、すなわち、以下を含むシーケンスによって、好ましくはｚシーケンスによって、構成された封止システムを堆積する：
・  組み立てられた積層体に堆積された、好ましくはパリレン、Ｆ型のパリレン、ポリイミド、エポキシ樹脂、シリコーン、ポリアミド及び／又はこれらの混合物から選択される、第１の被覆層、
・  電気絶縁材料で構成され、前記第１の被覆層に原子層堆積によって堆積された、第２の被覆層、
・  このシーケンスは、ｚ≧１でｚ回繰り返すことができる、
−  最後の被覆層は、エポキシ樹脂、ポリエチレンナフタレート（ＰＥＮ）、ポリイミド、ポリアミド、ポリウレタン、シリコーン、ゾルゲルシリカ又は有機シリカから選択される材料から構成され、この連続した層に堆積し、
−  この封止された組み立てられた積層体を、封止システムが前記組み立てられた積層体の６つの面のうちの４つを、好ましくは連続して、覆うように、基本バッテリを得るように、切断面に組み立てられた積層体のアノード及びカソード接続部のそれぞれが露出するように、２つの切断面に沿って切断する、
−  封止され及び切断された基本バッテリを、リチウムイオン保持相で含浸する、
−  これらのアノード接続部及びカソード接続部並びにその周囲に、以下を連続して堆積する：
・  グラファイトを充填した材料の、好ましくはグラファイトを充填したエポキシ樹脂の、第１の層、
・  第１の層に堆積する、銅のナノ粒子が充填されたインクから得られる金属銅を含む、第２の層、
−  得られた層を、好ましくは、金属銅の層によるカソード及びアノード接続部の被覆を得るように、赤外線フラッシュランプによって、熱処理し、
−  この終端部の第１の積層体に及びその周りに、連続して、以下を含む第２の積層体を堆積してもよい：
・  最小のコストでバッテリの気密性を確保するために、好ましくは溶融スズ−亜鉛浴に浸漬することによって堆積されるスズ−亜鉛合金の第１の層、及び、
・  電着によって堆積された純粋なスズベースの第２の層、又は第２の積層体におけるこの第１の層に堆積された銀、パラジウム及び銅ベースの合金を含む第２の層。
【０１８９】
有利には、アノード及びカソード接続部は、積層体の反対側にある。
【０１９０】
セクション５に示した誘電体層の堆積、バッテリの組み立て、組み立てられたバッテリの含浸、封止システムの堆積及び前述した終端部に関連するすべての実施形態は、その組み合わせが当業者にとって現実的である場合、互いに独立して組み合わせてもよい。
【実施例】
【０１９１】
例１：ＬｉＭｎ２Ｏ４ベースのメソポーラスカソードの実現：
ＬｉＭｎ２Ｏ４のナノ粒子の懸濁液を、水熱合成によって調製した：１４．８５ｇのＬｉＯＨ，Ｈ２Ｏを５００ｍｌの水に溶解した。この溶液に４３．１ｇのＫＭｎＯ４を加え、この液相をオートクレーブに注いだ。撹拌しながら、総体積が３．５４ｌに達するまで２８ｍｌのイソブチルアルデヒド及び水を加えた。次いで、オートクレーブを１８０℃に加熱し、この温度で６時間維持した。ゆっくりと冷却した後、溶媒中の懸濁液中に黒色の沈殿物を得た。この沈殿物を、導電率が約３００μＳ／ｃｍ、ゼータ電位が−３０ｍＶである凝集体の懸濁液が得られるまで、一連の、遠心分離−再分散の水中でのステップを経た。一次粒子のサイズは非常に均一（単分散）で、約１０〜２０ｎｍであり、凝集体のサイズは１００〜２００ｎｍである。生成物は、Ｘ線回折及び電子顕微鏡により特定した。
【０１９２】
これらの凝集体を、水性媒体中で、ピーク時に０．６Ａ、平均で０．２Ａのパルス電流を流し、厚さ５μｍのステンレス鋼の箔（３１６Ｌ）に、電気泳動によって堆積した。印加した電圧は４００秒間で約４〜６Ｖであった。このようにして、約４μｍの厚さの堆積物を得た。乾燥時に亀裂が発生しないように、温度及び湿度を制御したオーブンで乾燥した。
【０１９３】
ナノ粒子を互いに接合させ、基板への付着を向上させ且つＬｉＭｎ２Ｏ４の再結晶のために、空気中で６００℃で１時間固化した。この層は、約４５体積％の開口した多孔性を有し、サイズが１０〜２０ｎｍの細孔を有する（後述の例５を参照）。
【０１９４】
この方法の代替として、粒子サイズが２０〜３０ｎｍである単分散コロイド懸濁液を得た。これは安定しており、ゼータ電位が約５５ｍＶであった。定義されたサイズの凝集体を得るために、約１００ｎｍのサイズの凝集体が得られるまで、ＬｉＯＨの溶液を加えて懸濁液を不安定化した；この懸濁液のゼータ電位は３５ｍＶであり、その導電率は数百μＳ／ｃｍを超えていた。このコロイド懸濁液を使用して、厚さ４μｍの層を、厚さ５μｍのステンレス鋼の箔（３１６Ｌ）に電気泳動によって堆積した。電極とカウンタ電極との間の距離は約１ｃｍであり、電流密度は約６ｍＡ／ｃｍ２であった。電流パルスの持続時間は５ミリ秒であり、パルス間の時間は１ミリ秒であった。乾燥及び固化は、前述したように行った。
【０１９５】
この例では、コロイド懸濁液には、残留イオン電荷のために、自然に凝集体が含まれる。遠心分離及び／又は限外ろ過技術のより多くのステップを通じて精製をさらに進めると、導電率が１００μＳ／ｃｍ未満の安定した単分散懸濁液が得られる。この懸濁液には凝集体が含まれていないため、電気泳動のステップに使用できるように、ＬｉＯＨを加えて不安定化する必要がある。
【０１９６】
例２：ＬｉＣｏＯ２ベースのメソポーラスカソードの実現
ＬｉＣｏＯ２のナノ粒子結晶の懸濁液を、水熱合成によって調製した。懸濁液１００ｍｌのため、水酸化リチウム一水和物３Ｍの溶液２０ｍｌに、硝酸コバルト六水和物０．５Ｍの水溶液２０ｍｌを攪拌しながら加えた反応混合物に、５０％のＨ２Ｏ２を２０ｍｌ、一滴ずつ加えた。反応混合物を２００℃のオートクレーブに１時間置いた；オートクレーブ内の圧力は約１５バールに達した。
【０１９７】
溶媒中の懸濁液中に黒色の沈殿物を得た。この沈殿物で、導電率が約２００μＳ／ｃｍ、ゼータ電位が−３０ｍＶである懸濁液が得られるまで、一連の、遠心分離−再分散の、水中でのステップを経た。一次粒子のサイズは約１０〜２０ｎｍであり、凝集体のサイズは１００〜２００ｎｍであった。生成物は、Ｘ線回折及び電子顕微鏡によって特定した。
【０１９８】
これらの凝集体を、水性媒体中で、ピーク時に０．６Ａ、平均で０．２Ａのパルス電流を流すことにより、厚さ５μｍのステンレス鋼の箔に電気泳動によって堆積した；印加電圧は４００秒間で約４〜６Ｖであった。このようにして、約４μｍの厚さの堆積物を得た。ナノ粒子を互いに接合し、基板への付着を向上させ、ＬｉＣｏＯ２の再結晶のために、空気中で６００℃で１時間固化した。
【０１９９】
例３：Ｌｉ４Ｔｉ５Ｏ１２ベースのメソポーラスアノードの実現：
Ｌｉ４Ｔｉ５Ｏ１２のナノ粒子の懸濁液を、グリコサーマル合成（ｇｌｙｃｏｔｈｅｒｍａｌ  ｓｙｎｔｈｅｓｉｓ）により調製した：１９０ｍｌの１，４−ブタンジオールをビーカーに注ぎ、４．２５ｇの酢酸リチウムを撹拌しながら加えた。酢酸塩が完全に溶解するまで、溶液を撹拌し続けた。その酢酸塩溶液に、不活性雰囲気下で１６．９ｇのチタンブトキシドを加えた。次いで、溶液を数分間撹拌した後、追加の６０ｍｌのブタンジオールで事前に満たしたオートクレーブに移した。次いで、オートクレーブを閉じて、少なくとも１０分間窒素をパージした。次いで、オートクレーブを３℃／分の速度で３００℃に加熱し、この温度で２時間撹拌した。最後に、攪拌を続けながら、放冷した。
【０２００】
溶媒中の懸濁液中に白色の沈殿物が得られた。この沈殿物は、イオン伝導度の低い純粋なコロイド懸濁液を得るために、一連の遠心分離−再分散の、エタノール中のステップを行った。これには、１０ｎｍの一次粒子から形成された約１５０ｎｍの凝集体が含まれていた。そのゼータ電位は約−４５ｍＶであった。生成物は、Ｘ線回折及び電子顕微鏡によって特定した。図１Ａは回折図を示し、図１Ｂは一次ナノ粒子の透過型電子顕微鏡によって得られたスナップショットを示す。
【０２０１】
これらの凝集体は、水性媒体中で、ピーク時に０．６Ａ、平均で０．２Ａのパルス電流を流すことにより、厚さ５μｍのステンレス鋼箔に電気泳動によって堆積した；印加電圧は５００秒間で約３〜５Ｖであった。このようにして、約４μｍの厚さの堆積物を得た。ナノ粒子を接合し、基板への付着を改善し、Ｌｉ４Ｔｉ５Ｏ１２の再結晶のために、窒素中、４０％の電力で、ＲＴＡアニーリングを１時間行って固化した。
【０２０２】
例４：ＡＬＤによるメソポーラスの電極の被覆の実現（カソードへのアルミナの堆積の場合）
アルミナの薄層を、ＡＬＤ  Ｐ３００Ｂ反応器（Ｐｉｃｏｓｕｎ社製）中で、１８０℃、２ミリバールのアルゴン圧力下で堆積した。ここで、アルゴンは、キャリアガスとして及びパージのための両方で使用される。各堆積の前に、３時間乾燥した。使用した前駆体は水及びＴＭＡ（トリメチルアルミニウム）であった。堆積のサイクルは、以下のステップであった：
−  ２００ミリ秒のＴＭＡの注入する、
−  Ａｒによりチャンバを６秒間パージする、
−  ５０ミリ秒間、水を注入する、
−  Ａｒによりチャンバを６秒間パージする。
【０２０３】
１４サイクル行って、コーティングの厚さを１．６ｎｍにした。これらの様々なサイクルの後、１２０℃で１２時間の真空乾燥を行って、表面の試薬の残留物を除去した。
【０２０４】
例５：比表面積及び多孔質体積の決定
例１に記載したものと同様の方法によって得たＬｉＭｎ２Ｏ４（ここでは「ＬＭＯ」と略される）の層について、その比表面積を当業者に知られているＢＥＴ技術（Ｂｒｕｎａｕｅｒ−Ｅｍｍｅｔｔ−Ｔｅｌｌｅｒ）によって決定した。サンプルは、ステンレス鋼箔（厚さ５μｍ）の２つの面の各々に堆積した厚さ２μｍのＬＭＯの堆積物をアニーリングしたものであり、坪量（ａ  ｇｒａｍｍａｇｅ）が１面あたり０．６ｍｇ／ｃｍ２（又は２面あたり１．２ｍｇ／ｃｍ２）であった。５×１０ｃｍの２つの箔をレーザーカットし、互いに巻き付けて、ＢＥＴデバイスのガラスセルに挿入した。分析に使用した吸着ガスはＮ２であった。結果は以下のとおりである：
サンプルの総質量（箔＋堆積物）：０．５１２ｇ
堆積物の質量（ｍ）：０．１２０ｇ
真空中で１５０℃での５時間後の堆積物の質量：０．１１７ｇ
比表面積ＢＥＴ（Ｓ）：４３．８０ｍ２／ｇ
細孔体積（Ｖ）：０．２０１６ｃｍ３／ｇ
細孔の直径（Ｄ＝４Ｖ／Ａ）：２０ｎｍ
ＢＥＴ法では、５０ｍ未満の直径の開口した多孔性を特定できるのみである（細孔の直径は、細孔が円筒形であるとみなして計算される）。５０ｎｍを超える寸法の開口した多孔性を計算するには、他の方法（水銀の侵入）を使用する必要がある。しかし、この限界直径は、水熱ＬＭＯ（ｈｙｄｒｏｔｈｅｒｍａｌ  ＬＭＯ）の堆積物について、ＦＩＢで測定した最大多孔度に対応することに留意したい。水熱合成によって得られたＬＭＯ粉末の比表面積は１６０ｍ２／ｇであった（他で決定）。
【０２０５】
直径１８ｍｍのディスク電極Ｅｌ−Ｃｅｌｌにおいて、近接可能なすべての多孔性を、坪量が０．６ｍｇ／ｃｍ２のＬＭＯで含浸させることが望ましいという仮説では、体積が２．３μＬの電解質が必要になる。ＬＭＯの理論密度ｄＬＭＯは、４．２９ｇ／ｃｍ３である。多孔度は、堆積物が占める総体積に対する空の体積に対応し、次の比率である：
【０２０６】
【数１】
2021523514.tif 000004
【０２０７】
この計算によって得られる多孔度（４６．４％）は、堆積物の質量及びその平均厚さ（４０〜５０％）を測定することによって推定される多孔度に非常に近い。
【０２０８】
したがって、本発明に係る方法によって堆積したＬＭＯ層の多孔度は、ほとんどが開口した細孔の多孔度であると結論付けることができる。
【０２０９】
例６：本発明に係る電極を使用したバッテリの製造
薄層のいくつかのアノード、カソードは、それぞれ、例３、例２にしたがって実現された。これらの電極を、以下に示すように、Ｌｉ３ＰＯ４のナノ粒子の懸濁液からの多孔質層で被覆した。
【０２１０】
ａ．Ｌｉ３ＰＯ４のナノ粒子の懸濁液の実現
２つの溶液を調製した：
１１．４４ｇのＣＨ３ＣＯＯＬｉ、２Ｈ２Ｏを１１２ｍｌの水に溶解し、次いで、その媒体に５６ｍｌの水を激しく攪拌しながら加えて溶液Ａを得た。
【０２１１】
４．０５８４ｇのＨ３ＰＯ４を１０５．６ｍｌの水で希釈し、次いで、この溶液に４５．６ｍｌのエタノールを加えて、以下で溶液Ｂと呼ぶ第２の溶液を得た。
【０２１２】
次いで、溶液Ｂを、激しく攪拌しながら、溶液Ａに加えた。
【０２１３】
得られた溶液は、混合中に形成された気泡の消失後に完全に透明になり、その媒体を均質化するために、これをＵｌｔｒａｔｕｒｒａｘＴＭタイプのホモジナイザーの作用下で１．２リットルのアセトンに加えた。液相懸濁液中の白色沈殿が直ちに観察された。
【０２１４】
反応媒体を５分間均質化し、次いでマグネチックスターラーで１０分間攪拌した。１〜２時間デカントした（ｄｅｃａｎｔ）。上澄みを廃棄し、残りの懸濁液を６０００ｒｐｍで１０分間遠心分離した。次いで、３００ｍｌの水を加えて沈殿物を懸濁液に戻した（ソノトロード（ａ  ｓｏｎｏｔｒｏｄｅ）、マグネチックスターラーを使用）。このようにして得られたコロイド懸濁液に、激しく攪拌しながら、トリポリリン酸ナトリウム１００ｇ／ｌの溶液１２５ｍｌを加えた。このようにして、懸濁液はより安定した。次いで、ソノトロードを使用して懸濁液を超音波処理した。次いで、懸濁液を８０００ｒｐｍで１５分間、再び遠心分離した。次いで、その主成分を１５０ｍｌの水に再分散させた。次いで、得られた懸濁液を再び８０００ｒｐｍで１５分間遠心分離し、得られた主成分を３００ｍｌのエタノールに再分散させて、電気泳動堆積を行うための懸濁液を得た。
【０２１５】
このようにして、エタノールに懸濁した、１０ｎｍのＬｉ３ＰＯ４の一次粒子から形成された、約１００ｎｍの塊が得られた。
【０２１６】
ｂ．以前に生成したアノード及びカソード層における、前述のパートａ）に記載のＬｉ３ＰＯ４のナノ粒子の懸濁液からの多孔質層の実現
次いで、上記で得られたＬｉ３ＰＯ４のナノ粒子の懸濁液に９０秒間２０Ｖ／ｃｍの電界を印加することにより、以前に生成したアノード及びカソードの表面に、Ｌｉ３ＰＯ４の薄い多孔質層を電気泳動によって堆積して、１．５μｍの層を得た。次いで、この層を空気中１２０℃で乾燥し、次いで、微量の有機残留物を除去するために、事前に乾燥したこの層に対して３５０℃で６０分間の焼成処理（ａ  ｃａｌｃｉｎａｔｉｏｎ  ｔｒｅａｔｍｅｎｔ）を行った。
【０２１７】
ｃ．電気化学セルの実現
例２にしたがって作製した電極ＬｉＣｏＯ２及び例３にしたがって作製した電極Ｌｉ４Ｔｉ５Ｏ１２に、１．５μｍの多孔質Ｌｉ３ＰＯ４を堆積した後、その２つのサブシステムを、Ｌｉ３ＰＯ４の膜が接触するように積層した。次いで、この積層体に真空ホットプレスを行った。
【０２１８】
これを行うために、積層体を１．５ＭＰａの圧力下に置き、１０−３バールで３０分間真空乾燥した。次いで、プレスプラテンを４℃／秒の速度で４５０℃に加熱した。次いで、４５０℃で、積層体を４５ＭＰａの圧力下で１分間熱圧縮し、その後、このシステムを周辺温度に冷却した。
【０２１９】
組み立てを行い、組み立てられたセルから構成された剛性の多層システムを得た。
【０２２０】
次いで、この組立物を、０．７ＭのＰＹＲ１４ＴＦＳＩ及びＬｉＴＦＳＩを含む電解液に含浸させた。イオン液体は、毛細管現象によって細孔にすぐに入る。このシステムを１分間浸漬後、セルの積層体の表面をＮ２カーテンで乾燥した。
【０２２１】
ｄ．複数の電気化学セルで構成されるバッテリの実現
薄層のいくつかのアノード、カソードは、例３、例２にしたがってそれぞれ実現した。これらの電極は、以下に示すように、Ｌｉ３ＰＯ４のナノ粒子の懸濁液からの多孔質層で覆った。
【０２２２】
事前に作製した電極（ＬｉＣｏＯ２及びＬｉ４Ｔｉ５Ｏ１２）の各々に、１．５μｍの多孔質Ｌｉ３ＰＯ４を堆積した後、Ｌｉ３ＰＯ４の膜が接触するようにその２つのサブシステムを積層した。次いで、そのＬｉ３ＰＯ４の膜が接触し、多孔質層で覆われた、薄層のカソード及びアノードの交互の連続を含むこの積層体に、真空ホットプレスを行った。
【０２２３】
これを行うために、積層体を１．５ＭＰａの圧力下に置き、１０−３バールで３０分間真空乾燥した。次いで、プレスプラテンを４℃／秒の速度で４５０℃に加熱した。次いで、積層体を４５０℃で、４５ＭＰａの圧力下で１分間熱圧縮し、その後このシステムを周辺温度に冷却した。
【０２２４】
組み立てを行い、いくつかの組み立てられたセルから構成された剛性の多層システムを得た。
【０２２５】
次いで、この組立物を、０．７ＭのＰＹＲ１４ＴＦＳＩ及びＬｉＴＦＳＩを含む電解液に含浸させた。イオン液体は、毛細管現象によって細孔にすぐに入る。このシステムを１分間浸漬後、セルの積層体の表面をＮ２カーテンで乾燥した。
【０２２６】
このようにして、本発明に係る電極を有するいくつかの電気化学セルを備えるリチウムイオンバッテリを得た。
【図１Ａ】
2021523514.tif 000005
【図１Ｂ】
2021523514.tif 000006
【図２Ａ】
2021523514.tif 000007
【図２Ｂ】
2021523514.tif 000008
【図３】
2021523514.tif 000009
【図４】
2021523514.tif 000010
【国際調査報告】
2021523514.tif 000011
2021523514.tif 000012
2021523514.tif 000013
2021523514.tif 000014